(57)【要約】  ０．００１ｇ／Ｌ〜２０ｇ／Ｌの量の三価クロムカチオンを含有する化成組成物が開示される。また、前記化成組成物と、リチウムカチオンを含むシーリング組成物とを含む、金属基材を処理するためのシステムも開示される。また、基材の表面の少なくとも一部を前記化成組成物と接触させ、次いで、基材の表面の少なくとも一部をシーリング組成物と接触させる工程を含む、金属基材を処理するための方法も開示される。また、前記のシステムを用いた処理によって得られる、及び／又は処理の方法によって得られる基材も開示される。【選択図】図１
2019525004.tif 000002
【特許請求の範囲】
【請求項１】
金属基材を処理するためのシステムであって、
０．００１ｇ／Ｌ〜２０ｇ／Ｌの量の三価クロムカチオンを含む化成組成物と、
リチウムカチオンを含むシーリング組成物と
を含む、システム。
【請求項２】
前記化成組成物が、前記三価クロムカチオンと塩を形成するのに適したアニオンをさらに含む、請求項１に記載のシステム。
【請求項３】
前記化成組成物が、少なくとも１つの共抑制剤をさらに含む、請求項１に記載のシステム。
【請求項４】
前記シーリング組成物が、ｐＨ９．５〜１２．５を有する、請求項１に記載のシステム。
【請求項５】
前記リチウムカチオンが、前記シーリング組成物の総重量に基づいて（金属カチオンとして）、５ｐｐｍ〜５５００ｐｐｍの量でシーリング組成物中に存在する、請求項１に記載のシステム。
【請求項６】
炭酸塩、水酸化物、又はそれらの組合せをさらに含む、請求項１に記載のシステム。
【請求項７】
前記シーリング組成物が、アゾール、インジケータ化合物、又はそれらの組合せをさらに含む、請求項１に記載のシステム。
【請求項８】
洗浄組成物をさらに含む、請求項１に記載のシステム。
【請求項９】
前記洗浄組成物が、水酸化物源及び／又はリン酸源を含む、請求項８に記載のシステム。
【請求項１０】
前記洗浄組成物が、ｐＨ７〜１３を有する、請求項８に記載のシステム。
【請求項１１】
前記洗浄組成物が、ｐＨ０．５〜６を有する、請求項８に記載のシステム。
【請求項１２】
前記洗浄組成物が、金属カチオン及び／又はアゾールを含む腐食防止剤をさらに含む、請求項８に記載のシステム。
【請求項１３】
前記洗浄組成物が、脱酸素剤を含む、請求項８に記載のシステム。
【請求項１４】
前記システムが、化学的脱酸素剤をさらに含む、請求項１に記載のシステム。
【請求項１５】
請求項１に記載のシステムで得られる基材。
【請求項１６】
基材を処理する方法であって、
基材表面の少なくとも一部を、０．００１ｇ／Ｌ〜２０ｇ／Ｌの量の三価クロムカチオンを含む化成組成物と接触させる工程と、
基材表面の少なくとも一部を、リチウムカチオンを含むシーリング組成物と接触させる工程と
を含む方法。
【請求項１７】
前記シーリング組成物が、ｐＨ９．５〜１２．５を有する、請求項１６に記載の方法。
【請求項１８】
請求項１６に記載の方法であって、前記基材の表面の少なくとも一部を、洗浄組成物と接触させる工程をさらに含み、当該洗浄組成物との接触工程が、前記化成組成物との接触工程の前に起こる、方法。
【請求項１９】
請求項１６に記載の方法によって得られる基材。
【請求項２０】
ＡＳＴＭＢ１１７に従って操作される中性塩スプレーキャビネット内での７日間の暴露の後で、前記シーリング組成物と接触させた基材は、シーリング組成物で処理されなかった基材と比較して、基材表面上のピットの数が少なくとも４０％減少している、請求項１９に記載の基材。
【発明の詳細な説明】
【技術分野】
【０００１】
関連出願への相互参照
本出願は、「シーリング組成物」という発明の名称で２０１６年８月１２日に出願された米国仮出願第６２／３７４，１８８号、及び「基質を処理するためのシステム」という発明の名称で２０１６年１２月８日に出願された米国仮出願第６２／４３１，４５４号に対する優先権を主張し、両方ともその全体が参照により本明細書に組み込まれる。
【０００２】
本発明は、金属基材を処理するための組成物、システム及び方法に関する。本発明はまた、そのシステム及び方法で処理することによって得られる基材に関する。
【背景技術】
【０００３】
航空宇宙産業、商業産業、及びび民間産業で用いられる金属の酸化及び劣化は、深刻で費用のかかる問題である。これらの用途に用いられる金属の酸化と劣化を防ぐために、無機保護コーティングを金属表面に適用することができる。化成コーティングとも呼ばれるこの無機保護コーティングは、金属に適用される唯一のコーティングであってもよく、又は、その後のコーティングが適用される中間コーティングであってもよい。
【０００４】
しかしながら、これらの組成物及び方法を用いて調製されたコーティングの少なくともいくつかは、表面上に腐食及び／又はピットを発生させる可能性がある。さらに、当該技術分野において公知の化成組成物の少なくともいくつかはまた、以下の欠点のうちの１つ又は複数に悩まされる可能性がある。
（１）スラッジ状材料の形態で金属表面から離れて成分が溶液中に沈殿する傾向；
（２）オーバーコートする傾向がなく、基材への低い接着性を示さない均一なコーティングを得ることの困難さ；
（３）コーティングを堆積させるために複数の工程及び長い期間を用いる必要性；
（４）多重合金、特にアルミニウム２０２４合金をコートするために特定の前処理及び溶液組成を使用する必要性。
【０００５】
したがって、既知の化成コーティングのいくつかの欠陥、欠点及び望ましくないパラメータを克服する化成組成物及び／又は処理システムが必要とされている。
【発明の概要】
【０００６】
本明細書に開示されているのは、金属基材を処理するためのシステムであって、水性担体及び０．００１ｇ／Ｌ〜２０ｇ／Ｌの量の三価クロムカチオンを含む化成組成物と、リチウムカチオンを含むシーリング組成物とを含む、システムである。
【０００７】
また、本明細書に開示されているのは、金属基材を処理する方法であって、以下の工程を含む：基材の表面の少なくとも一部を、０．００１ｇ／Ｌ〜２０ｇ／Ｌの量の三価クロムカチオンを含む化成組成物と接触させる工程；基材表面の少なくとも一部を、リチウムカチオンを含むシーリング組成物と接触させる工程。
【０００８】
また、前記のシステムを用いた処理によって得られる、及び／又は処理の方法によって得られる基材も開示されている。
【図面の簡単な説明】
【０００９】
【図１】図１は、基材表面上のシーリング組成物の層の厚さを説明する概略図を示す。
【発明を実施するための形態】
【００１０】
本発明は、金属基材を処理するためのシステムであって、水性担体及び０．００１ｇ／Ｌ〜２０ｇ／Ｌの量の三価クロムカチオンを含む、又は場合によっては、から本質的になる、又は場合によっては、からなる、化成組成物と、リチウムカチオンを含む、又は場合によっては、から本質的になる、又は場合によっては、からなる、シーリング組成物とを含む、又は場合によっては、から本質的になる、又は場合によっては、からなる、システムに関する。本発明はまた、金属基材を処理する方法に関し、以下の工程を含む、又は場合によっては、から本質的になる、又は場合によっては、からなる：基材の表面の少なくとも一部を、０．００１ｇ／Ｌ〜２０ｇ／Ｌの量の三価クロムカチオンを含む、又は場合によっては、から本質的になる、又は場合によっては、からなる、化成組成物と接触させる工程；基材表面の少なくとも一部を、リチウムカチオンを含む、又は場合によっては、から本質的になる、又は場合によっては、からなる、シーリング組成物と接触させる工程。
【００１１】
本発明において使用され得る適切な基材は、金属基材、金属合金基材、及び／又はニッケルメッキされたプラスチックなどの金属化された基材を含む。本発明によれば、金属又は金属合金は、鋼、アルミニウム、亜鉛、ニッケル、及び／又はマグネシウムであるか、又はそれらを含むことができる。例えば、鋼基材は、冷間圧延鋼、熱間圧延鋼、電気亜鉛めっき鋼、及び／又は溶融亜鉛めっき鋼であってもよい。１ＸＸＸ、２ＸＸＸ、３ＸＸＸ、４ＸＸＸ、５ＸＸＸ、６ＸＸＸ、又は７ＸＸＸシリーズのアルミニウム合金及びクラッドアルミニウム合金もまた、基材として使用することができる。アルミニウム合金は、０．０１重量％〜１０重量％の銅を含んでもよい。処理されるアルミニウム合金はまた、１ＸＸ．Ｘ、２ＸＸ．Ｘ、３ＸＸ．Ｘ、４ＸＸ．Ｘ、５ＸＸ．Ｘ、６ＸＸ．Ｘ、７ＸＸ．Ｘ、８ＸＸ．Ｘ、又は９ＸＸ．Ｘ（例えば、Ａ３５６．０）のような鋳物を含んでもよい。ＡＺ３１Ｂ、ＡＺ９１Ｃ、ＡＭ６０Ｂ、又はＥＶ３１Ａシリーズのマグネシウム合金もまた、基材として使用することができる。本発明において使用される基材はまた、チタン及び／又はチタン合金、亜鉛及び／又は亜鉛合金、並びに／又は、ニッケル及び／又はニッケル合金を含んでもよい。本発明によれば、基材は、乗り物のボディ（例えば、限定するものではないが、ドア、ボディパネル、トランクデッキリッド、ルーフパネル、フード、ルーフ及び／若しくはストリンガー、リベット、着陸装置部品、及び／又は航空機上で用いられる外板）並びに／又は乗り物のフレームなどの乗り物の一部を構成することができる。本明細書で使用されるとき、「乗り物」又はその変形は、民間、商用及び軍用の航空機、並びに／又は自動車、オートバイ、及び／又はトラックなどの陸上の乗り物を含むがこれらに限定されない。
【００１２】
上記のように、本発明の化成組成物は、三価クロムカチオンを含む化成組成物を含んでもよい。化成組成物は、例えば、硫酸塩、硝酸塩、酢酸塩、炭酸塩、水酸化物、又はそれらの組合せを含む、三価クロムカチオンと塩を形成するのに適し得るアニオンをさらに含んでもよい。
【００１３】
本発明によれば、三価クロム塩は、少なくとも０．００１ｇ／Ｌ、例えば少なくとも０．１ｇ／Ｌ、例えば少なくとも０．５ｇ／Ｌの量で化成組成物中に存在してもよく、場合によっては、２０ｇ／Ｌ以下、例えば１０ｇ／Ｌ以下、例えば５ｇ／Ｌ以下の量で化成組成物中に存在してもよい。本発明によれば、三価クロム塩は、０．００１ｇ／Ｌ〜２０ｇ／Ｌ、例えば０．１ｇ／Ｌ〜１０ｇ／Ｌ、例えば０．５ｇ／Ｌ〜５ｇ／Ｌの量で化成組成物中に存在してもよい。
【００１４】
任意選択で、本発明によれば、化成組成物はまた、Ｉ族及び／又はＩＩ族金属カチオン塩などの金属カチオンを含んでもよい。そのような場合、Ｉ族及び／又はＩＩ族カチオンと塩を形成するアニオンは、例えば、ハロゲン、硝酸塩、硫酸塩、酢酸塩、リン酸塩、ケイ酸塩（オルトケイ酸塩及びメタケイ酸塩）、炭酸塩、水酸化物などを含んでもよい。
【００１５】
任意選択で、本発明によれば、化成組成物はまた、少なくとも１つの共抑制剤を含んでもよい。例では、共抑制剤は、ＩＩＡ族金属カチオン、遷移金属カチオン、ランタニド系列カチオン、アゾール、又はそれらの組合せを含んでもよい。本発明によれば、ランタニド系列カチオンは、例えば、セリウム、プラセオジム、テルビウム、又はそれらの組合せを含んでもよく；ＩＩＡ族金属カチオンは、マグネシウムを含んでもよく；遷移金属カチオンは、イットリウム、スカンジウム、又はそれらの組合せなどのＩＩＩＢ族金属、ジルコニウム、チタン、ハフニウム、又はそれらの組合せなどのＩＶＢ族金属カチオン、バナジウムなどのＶＢ族金属カチオン、モリブデンなどのＶＩＢ族などの金属カチオン、マンガンなどのＶＩＩＢ族金属カチオン；及び／又は亜鉛などのＸＩＩＩ族金属カチオンを含んでもよい。
【００１６】
本発明によれば、化成組成物は、例えば、ハロゲン、硝酸塩、硫酸塩、リン酸塩、リン酸塩、ケイ酸塩（オルトケイ酸塩及びメタケイ酸塩）、炭酸塩、酢酸塩、水酸化物などの共抑制剤の化成組成物金属カチオンと塩を形成するのに適し得るアニオンをさらに含んでもよい。
【００１７】
本発明によれば、化成組成物の共抑制剤の塩は、少なくとも０．００１ｇ／Ｌ、例えば少なくとも０．１ｇ／Ｌ、例えば少なくとも０．５ｇ／Ｌの量で化成組成物中に存在してもよく、場合によっては、２０ｇ／Ｌ以下、例えば１０ｇ／Ｌ以下、例えば５ｇ／Ｌ以下の量で化成組成物中に存在してもよい。本発明によれば、化成組成物の共抑制剤の塩は、０．００１ｇ／Ｌ〜２０ｇ／Ｌ、例えば０．１ｇ／Ｌ〜１０ｇ／Ｌ、例えば０．５ｇ／Ｌ〜５ｇ／Ｌの量で化成組成物中に存在してもよい。
【００１８】
本発明によれば、化成組成物は、六価クロム又は六価クロムを含む化合物を除外することができる。そのような材料の非限定的な例には、クロム酸、三酸化クロム、無水クロム酸、重クロム酸塩（重クロム酸アンモニウム、重クロム酸ナトリウム、重クロム酸カリウム、重クロム酸バリウム、重クロム酸マグネシウム、重クロム酸亜鉛、重クロム酸カドミウム及び重クロム酸ストロンチウムなど）が挙げられる。化成組成物及び／又はそれから形成されるコーティング若しくは層が、それぞれ、六価クロムを実質的に含まない、本質的に含まない、又は完全に含まない場合、これには、任意の形態の六価クロム（上記に列挙された六価クロム含有化合物などが挙げられるがこれらに限定されない）が含まれる。
【００１９】
それゆえ、任意選択で、本発明によれば、化成組成物及び／又はそれから堆積されるコーティング又は層は、それぞれ、先の段落に列挙された元素又は化合物のうちの１つ以上を実質的に含まない、本質的に含まない、及び／又は完全に含まなくてもよい。実質的に六価クロム又はその誘導体を含まない化成組成物及び／又はそれから形成されるコーティング又は層とは、それぞれ、六価クロム又はその誘導体が、意図的には添加されていないが、不純物又は環境からの不可避の汚染などのために微量で存在し得る、ことを意味する。換言すると、六価クロムの場合、材料の量は非常に少ないので、化成組成物の特性に影響を及ぼさない。これはさらに、その元素又はその化合物が、化成組成物及び／又はそれから形成されるコーティング又は層中に環境に負担をかけるほどのレベルで存在しないということを含み得る。「実質的に含まない」という用語は、化成組成物及び／又はそれから形成されるコーティング又は層が、それぞれ、組成物又は組成物の総重量に基づいて、仮にあるとしても、先の段落に列挙した元素又は化合物のいずれか又は全てを１０ｐｐｍ未満含有することを意味する。「本質的に含まない」という用語は、化成組成物及び／又はそれから形成されるコーティング又は層が、それぞれ、仮にあるとしても、先の段落に列挙した元素又は化合物のいずれか又は全てを１ｐｐｍ未満含有することを意味する。「完全に含まない」という用語は、化成組成物及び／又はそれから形成されるコーティング又は層が、それぞれ、仮にあるとしても、先の段落に列挙した元素又は化合物のいずれか又は全てを１ｐｐｂ未満含有することを意味する。
【００２０】
本発明によれば、化成組成物は、場合によっては、例えば、リン酸アルミニウム、リン酸鉄、及び／又はリン酸亜鉛（リン酸亜鉛系の処理剤を用いる場合に形成される）などのリン酸イオン又はリン塩酸含有化合物及び／又はスラッジ形成を排除し得る。本明細書で使用されるとき、「リン酸塩含有化合物」は、オルトリン酸塩、ピロリン酸塩、メタリン酸塩、トリポリリン酸塩、有機ホスホネートなどのリン元素を含有する化合物を含み、ナトリウム、カリウム、カルシウム、亜鉛、ニッケル、マンガン、アルミニウム及び／又は鉄などの一価、二価、又は三価カチオンを含み得るがこれらに限定されない。化成組成物及び／又はそれを含む層又はコーティングが、リン酸塩を実質的に含まない、本質的に含まない、又は完全に含まない場合、これは、任意の形態のリン酸イオン又はリン酸塩を含む化合物を含む。
【００２１】
それゆえ、本発明によれば、化成組成物及び／又はそれから堆積される層は、先の段落に列挙されたイオン又は化合物のうちの１つ以上を実質的に含まない、又は場合によっては本質的に含まない、又は場合によっては完全に含まなくてもよい。実質的にリン酸塩を含まない化成組成物及び／又はそれから堆積される層とは、リン酸イオン又はリン酸塩を含有する化合物が、意図的には添加されていないが、不純物又は環境からの不可避の汚染などのために微量で存在し得る、ことを意味する。換言すると、材料の量は非常に少ないので、組成物の特性に影響を及ぼさない。これはさらに、リン酸塩が、化成組成物及び／又はそれから堆積される層中に環境に負担をかけるほどのレベルで存在しないということを含み得る。「実質的に含まない」という用語は、化成組成物及び／又はそれから堆積される層が、それぞれ、組成物又は層の総重量に基づいて、仮にあるとしても、先の段落に列挙したリン酸アニオン又は化合物のいずれか又は全てを５ｐｐｍ未満含有することを意味する。「本質的に含まない」という用語は、化成組成物及び／又はそれを含む層が、先の段落に列挙したリン酸アニオン又は化合物のいずれか又は全てを１ｐｐｍ未満含有することを意味する。「完全に含まない」という用語は、化成組成物及び／又はそれを含む層が、仮にあるとしても、先の段落に列挙したリン酸アニオン又は化合物のいずれか又は全てを１ｐｐｂ未満含有することを意味する。
【００２２】
本発明によれば、化成組成物のｐＨは、場合によっては、７未満、例えば５未満、例えば１．５〜６．９、例えば２．０〜６．０、例えば２．５〜４．５であってもよい。他の例では、化成組成物のｐＨは７より大きく、例えば９より大きく、例えば１１より大きく、例えば７．１〜１３、例えば７．５〜１１、例えば８〜１０であってもよい。化成組成物が酸性であるか塩基性であるかにかかわらず、ｐＨは、必要に応じて、例えば任意の酸及び／又は塩基を用いて調整することができる。それゆえ、本発明によれば、化成組成物のｐＨは、水溶性及び／又は水分散性の酸（例えば硝酸、硫酸、及び／又はリン酸）を含む酸性材料を含めることによって維持することができる。さらに、本発明によれば、組成物のｐＨは、水溶性及び／又は水分散性の塩基（例えば、水酸化ナトリウム、炭酸ナトリウム、炭酸カリウム、水酸化カリウム、アンモニウム、及び／又はアミン（トリエチルアミン、メチルエチルアミンなど）、又はそれらの混合物）を含む塩基性材料を含めることによって維持することができる。
【００２３】
化成組成物は水性媒体を含んでもよく、化成組成物の技術分野において従来から用いられている非イオン性界面活性剤及び助剤のような他の材料を任意に含有してもよい。水性媒体中には、水分散性有機溶媒、例えば、メタノール、イソプロパノールなどの約８個までの炭素原子を有するアルコールが存在していてもよく、あるいは、エチレングリコール、ジエチレングリコール、又はプロピレングリコールのモノアルキルエーテルなどのグリコールエーテルなどが存在してもよい。存在する場合、水分散性有機溶媒は、典型的には、水性媒体の全体積に基づいて約１０体積％までの量で使用される。さらに、水性媒体中に、セルロース系、ケイ酸系のような増粘剤、又はアクリル系増粘剤が存在してもよい。存在する場合、そのような増粘剤は、典型的には少なくとも０．００００１重量％、例えば少なくとも０．５重量％、場合によっては、５重量％以下、例えば１重量％以下の量で使用される。存在する場合、そのような増粘剤は、典型的には、０．００００１重量％〜５重量％、例えば０．５重量％〜１重量％の量で使用される。
【００２４】
他の任意の材料には、消泡剤又は基材湿潤剤として機能する界面活性剤が含まれる。
アニオン性、カチオン性、両性、及び／又は非イオン性界面活性剤を使用することができる。消泡性界面活性剤は、化成組成物の総重量に基づいて、１重量％まで、例えば０．１重量％までのレベルで任意に存在してもよく、湿潤剤は、典型的には、化成組成物の総重量に基づいて、２重量％まで、例えば０．５重量％までのレベルで存在する。
【００２５】
上記のように、化成組成物は、担体、多くの場合は水性媒体を含んでもよく、その結果、組成物は、担体中の三価クロムカチオンと任意選択で他の金属イオン及び／又は共抑制剤との溶液又は分散液の形態である。本発明によれば、溶液又は分散液は、任意の様々な既知の技術（例えば、ディッピング又は浸漬、噴霧、間欠噴霧、ディッピングしてから噴霧、噴霧してからディッピング、ブラッシング、又はロールコーティングなど）のいずれかを用いて基材と接触させることができる。本発明によれば、溶液又は分散液は、金属基材に適用されるとき、４０°Ｆから１６０°Ｆ、例えば６０°Ｆから１１０°Ｆ、例えば７０°Ｆから９０°Ｆの範囲の温度である。例えば、化成プロセスは周囲温度又は室温で実施することができる。接触時間は、１秒〜３０分、例えば３０秒〜１５分、例えば４分〜１０分であることが多い。
【００２６】
本発明によれば、化成組成物との接触に続いて、基材を、任意に室温で風乾してもよく、又は熱風で乾燥してもよい。例えば、エアナイフを用いることにより、水を飛ばすことにより、基材を高温に短時間さらすことにより（例えば、オーブン中で１５℃〜１００℃、例えば２０℃〜９０℃で、又は赤外線熱などを用いるヒータアセンブリ中で例えば７０℃で１０分間、基材を乾燥させることにより）、あるいは、スキージロールの間に基材を通過させることにより、乾燥してもよい。本発明によれば、化成組成物との接触に続いて、残留物を除去するために、基材を、任意に水道水、脱イオン水、逆浸透（ＲＯ）水及び／又はすすぎ剤の水溶液ですすいでもよく、その後、任意に乾燥してもよく、例えば前の文に記載されるように風乾するか又は熱風で乾燥してもよい。
【００２７】
本発明によれば、グリース、汚れ、及び／又はその他の異物を除去するために、基材表面の少なくとも一部を上記の化成組成物と接触させる前に、基材表面の少なくとも一部を洗浄及び／又は脱酸素することができる。基材の表面の少なくとも一部を、物理的及び／又は化学的手段によって洗浄してもよく、例えば、表面を機械的に研磨し、及び／又はアルカリ性又は酸性の洗浄組成物で表面を洗浄／脱脂することにより洗浄してもよい。そのような洗浄剤は、水リンス（水道水、蒸留水、ＲＯ水、又はそれらの組合せなど）の前又は後にしばしば用いられる。本明細書で使用されるとき、本発明の処理システム及び方法に含まれる「洗浄組成物」は、脱脂特性に加えて脱酸素官能基を有することができる。
【００２８】
上記のように、本発明によれば、洗浄組成物はアルカリ性であってもよく、７より大きいｐＨ、例えば９より大きいｐＨ、例えば１１より大きいｐＨを有してもよい。本発明によれば、洗浄組成物のｐＨは７〜１３、例えばｐＨは９〜１２．７であってもよい。他の例では、本発明によれば、洗浄組成物は酸性であってもよく、７未満のｐＨ、例えば６未満のｐＨ、例えば５．５未満のｐＨを有してもよい。本発明によれば、洗浄組成物のｐＨは０．５〜６、例えばｐＨは１．５〜４．５であってもよい。
【００２９】
本発明の例では、洗浄化合物は、市販のアルカリ洗浄剤を含んでもよく、それには、Ｃｈｅｍｋｌｅｅｎ（商標）１６３、１７７、６１１Ｌ、４９０ＭＸ、２０１０ＬＰ、及び１８１ＡＬＰ、Ｕｌｔｒａｘ  ３２、Ｕｌｔｒａｘ  ９７、及びＵｌｔｒａｘ  ９４Ｄ（それぞれＰＰＧ  Ｉｎｄｕｓｔｒｉｅｓ、Ｉｎｃ。（Ｃｌｅｖｅｌａｎｄ、ＯＨ）から市販されている）、並びにＤＦＭシリーズ、ＲＥＣＣ  １００１、及び８８Ｘ１００２のいずれかのクリーナー（ＰＲＣ−ＤｅＳｏｔｏ  Ｉｎｔｅｒｎａｔｉｏｎａｌ（Ｓｙｌｍａｒ、ＣＡ）から市販されている）、並びにＴｕｒｃｏ  ４２１５−ＮＣＬＴ及びＲｉｄｏｌｅｎｅ（Ｈｅｎｋｅｌ  Ｔｅｃｈｎｏｌｏｇｉｅｓ、Ｍａｄｉｓｏｎ  Ｈｅｉｇｈｔｓ、ＭＩから市販されている）、並びにＳＯＣＯＣＬＥＡＮシリーズのいずれかのクリーナー（Ｓｏｃｏｍｏｒｅから市販されている）が含まれる。
【００３０】
本発明によれば、洗浄組成物は、水酸化物及び／又はリン酸塩及び／又はメタケイ酸塩を含んでもよい。本発明によれば、水酸化物イオンは、存在する場合には、０．０５〜２５ｇ／１０００ｇ溶液、例えば１８〜２０ｇ／１０００ｇ溶液の量で組成物中に存在してもよい。リン酸塩を有する組成物において、リン酸塩は、リン酸塩（ＰＯ４）３−、リン酸二水素塩（Ｐ２Ｏ４）−、及び／又はピロリン酸塩（Ｐ２Ｏ７）４−、例えばリン酸塩（ＰＯ４）３−及び／又は（Ｐ２Ｏ７）４−を含んでもよい。リン酸塩は、５０ｇ／１０００ｇ溶液から１０ｇ／１０００ｇ溶液、例えば７０ｇ／１０００ｇ溶液から９０ｇ／１０００ｇ溶液の量で組成物中に存在してもよい。適切なリン酸塩の他の非限定的な例としては、Ｍｏｎｓａｎｔｏ（Ｓｔ．Ｌｏｕｉｓ，ＭＯ）から入手可能なＤｅｑｕｅｓｔ（登録商標）などの有機リン酸塩が挙げられる。
【００３１】
本発明によれば、洗浄組成物は、水素及び／又は鉄、カリウムなどの鉱物を含んでもよい。例えば、洗浄組成物は、リン酸、酢酸、硝酸、硫酸、フッ化水素酸、塩酸、及び／又は硫酸鉄を含んでもよい。
【００３２】
例では、本発明の洗浄組成物はまた、金属カチオン及び／又はアゾール化合物を含む腐食防止剤を任意に含んでもよい。本発明によれば、腐食防止剤中の金属カチオン（含まれる場合）は、腐食防止特性を有する様々な金属カチオンを含んでもよい。例えば、金属カチオンは、ランタニド系列元素、ＩＡ族金属、ＩＩＡ族金属、及び／又は遷移金属を含んでもよい。
【００３３】
本発明によれば、洗浄組成物は、金属カチオンを含む腐食防止剤を、少なくとも０．０１ｇ／Ｌ、例えば少なくとも０．０５ｇ／Ｌ、例えば少なくとも０．１ｇ／Ｌ、例えば少なくとも１ｇ／Ｌの濃度で含むことができ、場合によっては、２５ｇ／Ｌ以下、例えば１６ｇ／Ｌ以下、例えば１０ｇ／Ｌ以下、例えば５ｇ／Ｌの濃度で洗浄組成物中に存在してもよい。本発明によれば、金属カチオンは、０．０１ｇ／Ｌ〜２５ｇ／Ｌの濃度、例えば０．０５ｇ／Ｌ〜１６ｇ／Ｌ、例えば０．１ｇ／Ｌ〜１０ｇ／Ｌ、例えば１ｇ／Ｌ〜５ｇ／Ｌの濃度で洗浄組成物中に存在してもよい。場合によっては、金属イオンの量の上限は、金属イオンの供給源として使用される塩の溶解度に依存し得る。以下でさらに詳細に論じるように、金属カチオンは金属塩の形態で組成物中に提供されてもよく、その場合、本明細書に列挙される量は組成物中の塩の量を反映する。
【００３４】
上記のように、金属カチオンは、アニオンと塩のカチオンとしての金属カチオンとを有する塩（すなわち、金属塩が組成物中の金属カチオンの供給源として役立ち得る）の形態で洗浄組成物中に提供されてもよい。塩のアニオンは、ランタニド系列元素、ＩＡ族金属、ＩＩＡ族金属、及び／又は遷移金属と塩を形成することができる任意の適切なアニオンであってもよい。そのようなアニオンの非限定的な例としては、炭酸塩、水酸化物、硝酸塩、ハロゲン、硫酸塩、リン酸塩及び／又はケイ酸塩（例えば、オルトケイ酸塩及びメタケイ酸塩）が挙げられる。しかしながら、本発明による洗浄組成物は、少なくとも１つの水酸化物及び／又はリン酸塩を含んでもよい。任意選択で、本発明によれば、洗浄組成物は、少なくとも２つの金属塩を含んでもよく、少なくとも２つの金属塩は、互いに異なるアニオン及び／又はカチオンを含んでもよい。例えば、少なくとも２つの金属塩は、異なるアニオンを含むが同じカチオンを含んでもよく、又は異なるカチオンを含むが同じアニオンを含んでもよい。
【００３５】
上記のように、本発明の洗浄組成物はハロゲンを含んでもよい。ハロゲンは、組成物中に上記の金属カチオンとの塩の形態で提供されてもよい。本発明によれば、ハロゲンは、少なくとも０．２ｇ／Ｌの量で洗浄組成物中に存在してもよく（ハロゲンが塩として提供される場合には塩は組成物中に存在してもよい）、場合によっては、洗浄組成物１Ｌあたり１．５ｇ以下の量で存在してもよい。本発明によれば、ハロゲンは、０．２ｇ／Ｌ〜１．５ｇ／Ｌの量で洗浄組成物中に存在することができる。
【００３６】
任意選択で、本発明の洗浄組成物は、窒素含有複素環式化合物をさらに含んでもよい。
含窒素複素環式化合物としては、ピロールなどの１個の窒素原子を有する環式化合物、並びに、ピラゾール、イミダゾール、トリアゾール、テトラゾール及びペンタゾールなどの２個以上の窒素原子を有するアゾール化合物、オキサゾール及びイソオキサゾールなどの１個の窒素原子及び１個の酸素原子を有するアゾール化合物、又はチアゾール及びイソチアゾールなどの１個の窒素原子及び１個の硫黄原子を有するアゾール化合物が挙げられる。適切なアゾール化合物の非限定的な例には、２，５−ジメルカプト−１，３，４−チアジアゾール（ＣＡＳ：１０７２−７１−５）、１Ｈ−ベンゾトリアゾール（ＣＡＳ：９５−１４−７）、１Ｈ−１，２，３−トリアゾール（ＣＡＳ：２８８−３６−８）、５−アミノ−１，３，４−チアジアゾール−２−チオールとも呼ばれる２−アミノ−５−メルカプト−１，３，４−チアジアゾール（ＣＡＳ：２３４９−６７−９）、及び２−アミノ−１，３，４−チアジアゾール（ＣＡＳ：４００５−５１−０）が挙げられる。いくつかの実施形態では、例えば、アゾール化合物は、２，５−ジメルカプト−１，３，４−チアジアゾールを含む。さらに、本発明によれば、窒素含有複素環式化合物は、ナトリウム塩などの塩の形態であってもよい。
【００３７】
本発明によれば、窒素含有複素環式化合物は、少なくとも０．５ｇ／Ｌ、例えば少なくとも１ｇ／Ｌ、例えば少なくとも５ｇ／Ｌの量で、洗浄組成物中に存在してもよく、場合によっては、１５ｇ／Ｌ以下、例えば１２ｇ／Ｌ以下、例えば１０ｇ／Ｌ以下の量で洗浄組成物中に存在してもよい。本発明によれば、窒素含有複素環式化合物は、有効な腐食防止量、例えば、０．５ｇ／Ｌ〜１５ｇ／Ｌ、例えば１ｇ／Ｌ〜１２ｇ／Ｌ、例えば５ｇ／Ｌ〜１０ｇ／Ｌの量で洗浄組成物中に存在してもよい。
【００３８】
本発明によれば、洗浄組成物は、他の成分及び／又は添加剤を含有してもよく、例えば、これらに限定されないが、炭酸塩、界面活性剤、キレート剤、増粘剤、アラントイン、ポリビニルピロリドン、２，５−ジメルカプト−１，３，４−チアジアゾール、ハロゲン化物、接着促進剤、例えば接着促進シラン（例えば、アミン及び／又はヒドロキシル官能基を有するシラン；又はジルコニウムアルコキシド及び／又はシランカップリング剤）並びにアルコールを含有してもよい。例えば、本発明によれば、界面活性剤（存在する場合）は、０．０１５ｇ／１０００ｇ溶液から６０ｇ／１０００ｇ溶液の量で洗浄組成物中に存在してもよい。本発明での使用に適した界面活性剤には、Ｄｙｎｏｌ  ６０４及びＣａｒｂｏｗｅｔ（商標）ＤＣ０１界面活性剤（どちらもペンシルベニア州アレンタウンに事務所を有するＡｉｒ  Ｐｒｏｄｕｃｔｓから市販されている）、及びＴｒｉｔｏｎ  Ｘ−１００（ミシガン州ミッドランドのＤｏｗ  Ｃｈｅｍｉｃａｌ  Ｃｏｍｐａｎｙから入手可能）が含まれる。
【００３９】
さらに、任意選択で、本発明によれば、添加剤は、ポリビニルピロリドンを含んでもよく、存在する場合には、０．０１ｇ／Ｌ〜５ｇ／Ｌの量で、例えば、０．０２ｇ／Ｌ〜約１ｇ／Ｌの量で洗浄組成物中に存在してもよい。
【００４０】
本発明によれば、本発明の洗浄組成物は、洗浄組成物が溶液又は分散液の形態であるように、水などの担体を含むことができる。本発明によれば、溶液又は分散液は、任意の様々な既知の技術（ディッピング、浸漬、噴霧、拭き取り、又はブラシ、ローラーなどを用いた塗布が挙げられるがこれらに限定されない）によって、基材と接触させることができる。噴霧による適用に関しては、空気噴霧に用いられる従来の（自動又は手動）噴霧技術及び装置を使用することができる。本発明によれば、洗浄組成物は、電解コーティングシステムを用いて適用することができる。洗浄組成物が金属基材と接触したままでいる滞留時間は、数秒から数時間まで、例えば３０分未満又は３分以下の間で変動し得る。
【００４１】
洗浄組成物が浸漬によって金属基材に塗布されるとき、浸漬時間は数秒から数時間まで、例えば３０分未満又は３分以内、例えば２秒まで変動してもよい。洗浄組成物がスプレー塗布を用いて金属基材に塗布されるとき、組成物は、従来のスプレー塗布方法を用いて基材の少なくとも一部と接触させることができる。洗浄組成物が金属基材と接触したままでいる滞留時間は、数秒から数時間まで、例えば３０分未満又は３分以内、例えば２秒まで変動してもよい。
【００４２】
金属基材を洗浄組成物と接触させた後、場合によっては金属基材を風乾し、次いで水道水、ＲＯ水、及び／又は蒸留／脱イオン水ですすいでもよい。あるいは、金属基材を組成物と接触させた後、金属基材を水道水、ＲＯ水、及び／又は蒸留／脱イオン水ですすぎ、次いでその後（必要があれば）風乾してもよい。しかしながら、基材を乾燥させる必要はなく、場合によっては、乾燥は省略される。さらに、上記のように、基材をすすぐ必要はなく、次いで金属基材をさらに化成コーティング、プライマー及び／又はトップコートで被覆して、完成したコーティングを有する基材を得ることができる。したがって、場合によっては、この後続のすすぎを省略することができる。
【００４３】
いくつかの例において、本発明によれば、洗浄組成物を、１〜１０分間（例えば、３〜５分間）金属基材に適用してもよく、金属基材の表面は、組成物を再適用することによって、湿潤状態に保たれてもよい。次いで、組成物の最後の適用後、例えば室温を超える熱がない状態で、組成物を５〜１０分間（例えば７分間）乾燥してもよい。しかしながら、基材を乾燥させる必要はなく、場合によっては、乾燥は省略される。例えば、本発明によれば、溶媒（例えばアルコール）を用いて基材をすすぎ洗いすることができ、これにより乾燥工程を省くことができる。
【００４４】
金属基材を洗浄組成物と接触させた後、場合によっては金属基材を風乾してもよい。しかしながら、基材を乾燥させる必要はなく、場合によっては、乾燥を省略してもよい。すすぎは必須ではないが、必要があれば行ってもよい。
【００４５】
本発明によれば、金属基材は、金属基材を上記の洗浄組成物と接触させる前に、任意にコンディショニングすることができる。本明細書で使用されるとき、用語「コンディショニング」は、後続の処理の前の基材の表面改質を指す。そのような表面改質は、当技術分野で知られているように、（表面から不純物及び／又は汚れを除去するための）洗浄、脱酸素、及び／又は溶液若しくはコーティングの適用を含むが、これらに限定されない様々な操作を含むことができる。コンディショニングは、より均一な出発金属表面の生成、前処理された基材上への後続のコーティングの接着性の向上、及び／又は後続の組成物の堆積を容易にするよう手法で出発金属表面の改質すること、などの１つ以上の利点を有し得る。
【００４６】
本発明によれば、金属基材は、組成物を金属基材に適用する前に、金属を溶媒拭きすることによって前処理することができる。適切な溶媒の非限定的な例としては、メチルエチルケトン（ＭＥＫ）、メチルプロピルケトン（ＭＰＫ）、アセトンなどが挙げられる。
【００４７】
本発明によれば、金属基材は、金属基材を洗浄組成物と接触させる前に、最初に金属基材を溶媒処理することによって任意に調製することができる。本明細書で使用されるとき、用語「溶媒処理」は、すすぎ、拭き取り、噴霧、又は基材を溶媒中に浸漬することを指し、それにより、金属表面に存在し得るインク、オイルなどの除去を助ける。あるいは、金属基材は、金属基材を洗浄組成物と接触させる前に、従来の脱脂方法を用いて金属基材を脱脂することによって調製することができる。
【００４８】
金属基材を調製するためのさらなる任意の手順としては、酸洗若しくは軽酸エッチングなどの表面光沢剤、又はスマットリムーバーの使用が挙げられる。
【００４９】
金属基材は、各前処理工程の間に、水道水、ＲＯ水、及び／又は蒸留水／脱イオン水のいずれかですすいでもよく、本発明による組成物と接触させた後、蒸留水／脱イオン水及び／又はアルコールでよくすすいでもよい。しかしながら、上記のように、本発明によれば、上記の前処理手順及びすすぎのいくつかは、洗浄組成物の適用の前又は後に必要ではないかもしれない。
【００５０】
上記のように、本発明によれば、任意選択で、洗浄された基板表面の少なくとも一部を、機械的に及び／又は化学的に脱酸素することができる。本明細書で使用されるとき、用語「脱酸素する」は、基材の表面に見られる酸化物層の除去を意味し、前処理組成物の均一な堆積を促進するため（後述）、及び基材表面への前処理組成物コーティングの接着を促進するためのものである。適切な脱酸素剤は当業者によく知られているであろう。典型的な機械的脱酸素剤は、例えば、研磨パッド又はクリーニングパッドを用いることによる、基材表面の均一な粗面化であってもよい。典型的な化学的脱酸素剤としては、例えば、リン酸、硝酸、フルオロホウ酸、硫酸、クロム酸、フッ化水素酸、及び二フッ化アンモニウムなどの酸系脱酸素剤、又はＡｍｃｈｅｍ７／１７脱酸素剤（Ｈｅｎｋｅｌ  Ｔｅｃｈｎｏｌｏｇｉｅｓ、Ｍａｄｉｓｏｎ  Ｈｅｉｇｈｔｓ，ＭＩから入手可能）、ＯＡＫＩＴＥ脱酸素剤ＬＮＣ（Ｃｈｅｍｅｔａｌｌから市販されている）、ＴＵＲＣＯ脱酸素剤６（Ｈｅｎｋｅｌから市販されている）、又はそれらの組合せが挙げられる。多くの場合、化学的脱酸素剤は担体、多くの場合は水性媒体を含むので、脱酸素剤は担体中の溶液又は分散液の形態であってもよく、この場合、溶液又は分散液は、任意の様々な既知の技術（例えば、ディッピング又は浸漬、噴霧、間欠噴霧、ディッピングしてから噴霧、噴霧してからディッピング、ブラッシング、又はロールコーティングなどのいずれかを用いて基材と接触させることができる。本発明によれば、当業者は、金属基材に適用した場合に、エッチング速度に基づいて、溶液又は分散液の温度範囲を選択するであろう。その温度範囲、例えば、５０°Ｆ〜１５０°Ｆ（１０℃〜６６℃）、例えば７０°Ｆ〜１３０°Ｆ（２１℃〜５４℃）、例えば、８０°Ｆ〜１２０°Ｆ（２７℃〜４９℃）である。接触時間は、３０分〜２０分、例えば１分〜１５分、例えば９０秒〜１２分、例えば３分〜９分であってもよい。
【００５１】
シーリング組成物は、リチウムカチオンを含んでもよい。リチウムカチオンはリチウム塩の形態であってもよい。さらに、シーリング組成物はまた、リチウム以外の少なくとも１つのＩＡ族金属カチオン、ＶＢ族金属カチオン、及び／又はＶＩＢ族金属カチオンをさらに含んでもよい。リチウム以外の少なくとも１つのＩＡ族金属カチオン、ＶＢ族金属カチオン、及び／又はＶＩＢ族金属カチオンは、塩の形態であってもよい。リチウム、リチウム以外のＩＡ族カチオン、ＶＢ族カチオン、及び／又はＶＩＢ族カチオンと塩を形成するのに適したアニオンの非限定的な例としては、炭酸塩、水酸化物、硝酸塩、ハロゲン、硫酸塩、リン酸塩及びケイ酸塩（例えばオルトケイ酸塩及びメタケイ酸塩）金属塩は、炭酸塩、水酸化物、硝酸塩、ハロゲン化物、硫酸塩、リン酸塩、ケイ酸塩（例えば、オルトケイ酸塩及びメタケイ酸塩）が挙げられ、その金属塩は、炭酸塩、水酸化物、硝酸塩、ハロゲン化物、硫酸塩、リン酸塩及びケイ酸塩（例えばオルトケイ酸塩及びメタケイ酸塩）、過マンガン酸塩、クロム酸塩、バナジン酸塩、モリブデン酸塩、及び／又は過塩素酸塩を含み得る。
【００５２】
本発明によれば、シーリング組成物の金属塩（すなわち、リチウムの塩、リチウム以外のＩＡ族金属の塩、ＶＢ族金属の塩、及び／又はＶＩＢ族金属の塩）はそれぞれ、シーリング組成物の総重量に基づいて、少なくとも２５ｐｐｍ、例えば少なくとも１５０ｐｐｍ、例えば少なくとも５００ｐｐｍ（総化合物として計算）の量でシーリング組成物中に存在してもよく、場合によっては、シーリング組成物の総重量に基づいて、３００００ｐｐｍ以下、例えば２０００ｐｐｍ以下、例えば１５００ｐｐｍ以下（総化合物として計算）の量でシーリング組成物中に存在してもよい。本発明によれば、シーリング組成物の金属塩（すなわち、リチウムの塩、リチウム以外のＩＡ族金属の塩、ＶＢ族金属の塩、及び／又はＶＩＢ族金属の塩）はそれぞれ、シーリング組成物の総重量に基づいて、２５ｐｐｍ〜３００００ｐｐｍ、例えば１５０ｐｐｍ〜２０００ｐｐｍ、例えば５００ｐｐｍ〜１５００ｐｐｍ（全化合物として計算）の量でシーリング組成物中に存在してもよい。
【００５３】
本発明によれば、リチウムカチオン、リチウム以外のＩＡ族カチオン、ＶＢ族金属カチオン、及びＶＩＢ族金属カチオンはそれぞれ、シーリング組成物の総重量に基づいて、少なくとも５ｐｐｍ、例えば少なくとも５０ｐｐｍ、例えば少なくとも１５０ｐｐｍ、例えば少なくとも２５０ｐｐｍ（カチオンとして計算）の量でシーリング組成物中に存在してもよく、場合によっては、シーリング組成物の総重量に基づいて、５５００ｐｐｍ以下、例えば１２００ｐｐｍ以下、例えば１０００ｐｐｍ以下、例えば５００ｐｐｍ以下（カチオンとして計算）の量でシーリング組成物中に存在してもよい。場合によっては、本発明によれば、リチウムカチオン、リチウム以外のＩＡ族カチオン、ＶＢ族金属カチオン、及びＶＩＢ族金属カチオンはそれぞれ、シーリング組成物の総重量に基づいて、少なくとも５ｐｐｍ〜５５００ｐｐｍ、例えば少なくとも５０ｐｐｍ〜１０００ｐｐｍ、例えば少なくとも１５０ｐｐｍ〜５００ｐｐｍ（カチオンとして計算）の量でシーリング組成物中に存在してもよい。
【００５４】
本発明によれば、本発明のリチウム塩は、無機リチウム塩、有機リチウム塩、又はそれらの組合せを含んでもよい。本発明によれば、リチウム塩のアニオン及びカチオンは、両方とも水溶性であり得る。本発明によれば、例えば、リチウム塩は、２５℃（Ｋ；２５℃）の温度で、少なくとも１×１０−１１、例えば少なくとも１×１０−４の、水中での溶解度定数を有してもよく、場合によっては、５×１０＋２以下であってもよい。本発明によれば、リチウム塩は、２５℃（Ｋ；２５℃）の温度で、１×１０−１１〜５×１０＋２、例えば１×１０−４〜５×１０＋２の水中での溶解度定数を有してもよい。本明細書で使用されるとき、「溶解度定数」は、それぞれのリチウム塩の飽和水溶液中のイオンの平衡濃度の積を意味する。各濃度は、平衡式におけるそれぞれのイオン係数のべき乗になる。様々な塩に対する溶解度定数は、Ｈａｎｄｂｏｏｋ  ｏｆ  Ｃｈｅｍｉｓｔｒｙ  ａｎｄ  Ｐｈｙｓｉｃｓにおいて見出すことができる。
【００５５】
本発明によれば、本発明のシーリング組成物は、過酸化水素、過硫酸塩、過塩素酸塩、スパージした散布酸素、臭素酸塩、過酸化安息香酸塩、オゾンなどの酸化剤、又はそれらの組合せを含むことができる。例えば、シーリング組成物は、シーリング組成物の総重量に基づいて、０．１重量％〜１５重量％、例えば２重量％〜１０重量％、例えば６重量％〜８重量％の酸化剤を含んでもよい。あるいは、本発明によれば、シーリング組成物は、酸化剤を実質的に含まない、又は場合によっては本質的に含まない、又は場合によっては完全に含まなくてもよい。
【００５６】
本発明によれば、シーリング組成物は、ＩＩＡ族金属カチオン又はＩＩＡ族金属含有化合物（カルシウムを含むがこれに限定されない）を除外することができる。そのような材料の非限定的な例には、ＩＩＡ族金属水酸化物、ＩＩＡ族金属硝酸塩、ＩＩＡ族金属ハロゲン化物、ＩＩＡ族金属スルファミン酸塩、ＩＩＡ族金属硫酸塩、ＩＩＡ族炭酸塩及び／又はＩＩＡ族金属カルボン酸塩が挙げられる。シーリング組成物及び／又はそれから形成されるコーティング若しくは層が、それぞれ、ＩＩＡ族金属カチオンを実質的に含まない、本質的に含まない、又は完全に含まない場合、これには、任意の形態のＩＩＡ族金属カチオン（上記に列挙されたＩＩＡ族金属含有化合物などが挙げられるがこれらに限定されない）が含まれる。
【００５７】
本発明によれば、シーリング組成物は、クロム又はクロム含有化合物を除外することができる。本明細書で使用されるとき、用語「クロム含有化合物」は、六価クロムを含む材料を指す。そのような材料の非限定的な例には、クロム酸、三酸化クロム、無水クロム酸、二クロム酸塩（例えば、二クロム酸アンモニウム、二クロム酸ナトリウム、二クロム酸カリウム、二クロム酸カルシウム、二クロム酸バリウム、二クロム酸マグネシウム、二クロム酸亜鉛、二クロム酸カドミウム、及び二クロム酸ストロンチウム）が含まれる。シーリング組成物及び／又はそれから形成されるコーティング若しくは層が、それぞれ実質的にクロムを含まない、本質的に含まない、又は完全に含まない場合、これには、任意の形態のクロム（上記に列挙された六価クロム含有化合物などが挙げられるがこれらに限定されない）が含まれる。
【００５８】
それゆえ、任意選択で、本発明によれば、本発明のシーリング組成物及び／又はそれから堆積されるコーティング又は層は、それぞれ、先の段落に列挙された元素又は化合物のうちの１つ以上を実質的に含まない、本質的に含まない、及び／又は完全に含まなくてもよい。実質的にクロム又はその誘導体を含まないシーリング組成物及び／又はそれから形成されるコーティング又は層とは、それぞれ、クロム又はその誘導体が、意図的には添加されていないが、不純物又は環境からの不可避の汚染などのために微量で存在し得る、ことを意味する。換言すると、クロムの場合、材料の量は非常に少ないので、シーリング組成物の特性に影響を及ぼさない。これはさらに、その元素又はその化合物が、シーリング組成物及び／又はそれから形成されるコーティング又は層中に環境に負担をかけるほどのレベルで存在しないということを含み得る。「実質的に含まない」という用語は、シーリング組成物及び／又はそれから形成されるコーティング又は層が、それぞれ、組成物又は組成物の総重量に基づいて、仮にあるとしても、先の段落に列挙した元素又は化合物のいずれか又は全てを１０ｐｐｍ未満含有することを意味する。「本質的に含まない」という用語は、シーリング組成物及び／又はそれから形成されるコーティング又は層が、それぞれ、仮にあるとしても、先の段落に列挙した元素又は化合物のいずれか又は全てを１ｐｐｍ未満含有することを意味する。「完全に含まない」という用語は、シーリング組成物及び／又はそれから形成されるコーティング又は層が、それぞれ、仮にあるとしても、先の段落に列挙した元素又は化合物のいずれか又は全てを１ｐｐｂ未満含有することを意味する。
【００５９】
本発明によれば、シーリング組成物は、場合によっては、例えば、リン酸アルミニウム、リン酸鉄、及び／又はリン酸亜鉛（リン酸亜鉛系の処理剤を用いる場合に形成される）などのリン酸イオン又はリン塩酸含有化合物及び／又はスラッジ形成を排除し得る。本明細書で使用されるとき、「リン酸塩含有化合物」は、オルトリン酸塩、ピロリン酸塩、メタリン酸塩、トリポリリン酸塩、有機ホスホネートなどのリン元素を含有する化合物を含み、ナトリウム、カリウム、カルシウム、亜鉛、ニッケル、マンガン、アルミニウム及び／又は鉄などの一価、二価、又は三価カチオンを含み得るがこれらに限定されない。組成物及び／又はそれを含む層又はコーティングが、リン酸塩を実質的に含まない、本質的に含まない、又は完全に含まない場合、これは、任意の形態のリン酸イオン又はリン酸塩を含む化合物を含む。
【００６０】
それゆえ、本発明によれば、シーリング組成物及び／又はそれから堆積される層は、先の段落に列挙されたイオン又は化合物のうちの１つ以上を実質的に含まない、又は場合によっては本質的に含まない、又は場合によっては完全に含まなくてもよい。実質的にリン酸塩を含まないシーリング組成物及び／又はそれから堆積される層とは、リン酸イオン又はリン酸塩を含有する化合物が、意図的には添加されていないが、不純物又は環境からの不可避の汚染などのために微量で存在し得る、ことを意味する。換言すると、材料の量は非常に少ないので、組成物の特性に影響を及ぼさない。これはさらに、リン酸塩が、シーリング組成物及び／又はそれから堆積される層中に環境に負担をかけるほどのレベルで存在しないということを含み得る。「実質的に含まない」という用語は、シーリング組成物及び／又はそれから堆積される層が、それぞれ、組成物又は層の総重量に基づいて、仮にあるとしても、先の段落に列挙したリン酸アニオン又は化合物のいずれか又は全てを５ｐｐｍ未満含有することを意味する。「本質的に含まない」という用語は、シーリング組成物及び／又はそれを含む層が、先の段落に列挙したリン酸アニオン又は化合物のいずれか又は全てを１ｐｐｍ未満含有することを意味する。「完全に含まない」という用語は、シーリング組成物及び／又はそれを含む層が、仮にあるとしても、先の段落に列挙したリン酸アニオン又は化合物のいずれか又は全てを１ｐｐｂ未満含有することを意味する。
【００６１】
本発明によれば、シーリング組成物は、場合によっては、フッ化物又はフッ化物源を除外することができる。本明細書で使用されるとき、「フッ化物源」は、フッ化物イオンを生成することが知られている一フッ化物、二フッ化物、フッ化物錯体、及びそれらの混合物を含む。組成物及び／又はそれを含む層又はコーティングが、フッ化物を実質的に含まない、本質的に含まない、又は完全に含まない場合、これは、任意の形態のフッ化物イオン又はフッ化物源を含むが、意図しないフッ化物（例えば、処理ライン、都市水源（例えば、虫歯を防ぐために給水に添加されるフッ化物）、前処理された基材からのフッ化物などにおける前処理浴からの持ち越しの結果として存在し得るもの）を含まない。すなわち、フッ化物を実質的に含まない、本質的に含まない、又は完全に含まない浴は、たとえ処理ラインで使用する前に浴を作るために使用された組成物がフッ化物を実質的に含まない、本質的に含まない、又は完全に含まなかったとしても、浴は、これらの外部源から由来し得る意図しないフッ化物を含み得る。
【００６２】
例えば、シーリング組成物は、アンモニウム及びアルカリ金属フッ化物、酸フッ化物、フルオロホウ酸、フルオロケイ酸、フルオロチタン酸、及びフルオロジルコニウム酸、並びにそれらのアンモニウム及びアルカリ金属塩、並びに他の無機フッ化物などの任意のフッ化物源を実質的に含まなくてもよい。その非限定的な例は、フッ化亜鉛、フッ化亜鉛アルミニウム、フッ化チタン、フッ化ジルコニウム、フッ化ニッケル、フッ化アンモニウム、フッ化ナトリウム、フッ化カリウム、及びフッ化水素酸、並びに当業者に公知の他の同様の材料である。
【００６３】
シーリング組成物中に存在し、本明細書で「遊離フッ化物」と定義される、金属イオン（ＩＶＢ族金属イオンなど）又は水素イオンに結合していないフッ化物は、シーリング組成物中の操作上のパラメータとして測定することができる。測定は、例えば、サーモサイエンティフィック社から入手可能なフッ化物イオン選択性電極（「ＩＳＥ」）を備えたＯｒｉｏｎ  Ｄｕａｌ  Ｓｔａｒ  Ｄｕａｌ  Ｃｈａｎｎｅｌ  Ｂｅｎｃｈｔｏｐ  Ｍｅｔｅｒ、ＶＷＲ  Ｉｎｔｅｒｎａｔｉｏｎａｌから供給されるｓｙｍｐｈｏｎｙ（登録商標）フッ化物イオン選択的組合せ電極、又は同様の電極を用いて行うことができる。例えば、Ｌｉｇｈｔ  ａｎｄ  Ｃａｐｐｃｃｉｎｏ、イオン選択性電極を用いた練り歯磨き中のフッ化物の測定、Ｊ．Ｃｈｅｍ．Ｅｄｕｃ．，５２：４，２４７−２５０，１９７５年４月を参照のこと。フッ化物ＩＳＥは、電極を既知のフッ化物濃度の溶液に浸し、読みをミリボルトで記録し、次いでこれらのミリボルトの読みを対数グラフにプロットすることによって、標準化することができる。未知のサンプルのミリボルト測定値は、この校正グラフと比較され、フッ化物濃度が決定される。あるいは、フッ化物ＩＳＥは、内部で較正計算を実行する計器と共に使用することができ、これにより、較正後に未知の試料の濃度を直接読み取ることができる。
【００６４】
フッ化物イオンは、高い電荷密度を有する小さな負イオンであるため、水溶液中では、高い正電荷密度を有する金属イオン（ＩＶＢ族金属イオンなど）又は水素イオンと錯体を形成することが多い。金属カチオン又は水素イオンにイオン的又は共有結合的に結合している、溶液中のフッ化物アニオンは、本明細書において「結合フッ化物」として定義される。このように錯化したフッ化物イオンは、それらが存在する溶液が、そのような錯体からフッ化物イオンを放出するイオン強度調整緩衝液（例えば、クエン酸アニオン又はＥＤＴＡ）と混合されない限り、フッ化物ＩＳＥで測定できない。その時点で（すべての）フッ化物イオンはフッ化物ＩＳＥによって測定可能であり、測定は「全フッ化物」として知られている。あるいは、全フッ化物は、シーラー組成物中に供給されたフッ化物の重量を組成物の全重量と比較することによって計算することができる。
【００６５】
本発明によれば、処理組成物は、コバルトイオン又はコバルト含有化合物を、場合によっては、実質的に含まない、又は場合によっては、本質的に含まない、又は場合によっては、完全に含まなくてもよい。本明細書で使用されるとき、「コバルト含有化合物」は、例えば、硫酸コバルト、硝酸コバルト、炭酸コバルト及び酢酸コバルトなどのコバルト元素を含有する化合物、錯体又は塩を含む。組成物及び／又はそれを含む層又はコーティングが、コバルトを実質的に含まない、本質的に含まない、又は完全に含まない場合、これは任意の形態のコバルトイオン又はコバルト含有化合物を含む。
【００６６】
本発明によれば、処理組成物は、バナジウムイオン又はバナジウム含有化合物を、場合によっては、実質的に含まない、又は場合によっては、本質的に含まない、又は場合によっては、完全に含まなくてもよい。本明細書で使用されるとき、「バナジウム含有化合物」は、例えば、アルカリ金属の対イオン又はアンモニウムカチオンを含むバナジウム酸塩及びデカバナジウム酸塩などのバナジウム元素を含有する化合物、錯体又は塩を含む（例えば、デカバナジウム酸アンモニウムナトリウムを含む））。組成物及び／又はそれを含む層又はコーティングが、バナジウムを実質的に含まない、本質的に含まない、又は完全に含まない場合、これは任意の形態のバナジウムイオン又はＣａ２＋を含まないバナジウム含有化合物を含む。
【００６７】
本発明によれば、シーリング組成物は、任意選択的にインジケータ化合物をさらに含有してもよく、そのように命名されるのは、例えば、金属イオンのような化学種の存在、組成物のｐＨなどを示すからである。本明細書で使用される「インジケータ」、「インジケータ化合物」、及び類似の用語は、何らかの外部刺激、パラメータ、又は状態（金属イオンの存在など）に応じて、あるいは特定のｐＨ又はｐＨ範囲に応じて、色が変わる化合物を指す。
【００６８】
本発明に従って使用されるインジケータ化合物は、種の存在、特定のｐＨなどを示す、当技術分野において公知の任意のインジケータであってもよい。例えば、適切なインジケータは、特定の金属イオンと金属イオン錯体を形成した後に色を変えるものであってもよい。金属イオンインジケータは一般に高度に共役した有機化合物である。本明細書で使用される「共役化合物」は、且つ当業者によって理解されるように、単結合によって分離された２つの二重結合、例えば単一の炭素−炭素結合を有する２つの炭素−炭素二重結合を有する化合物を指す。任意の共役化合物を、本発明に従って使用することができる。
【００６９】
同様に、インジケータ化合物は、ｐＨが変化すると色が変化するものであってもよい。例えば、その化合物は、酸性又は中性のｐＨである色であってアルカリ性のｐＨで色を変えることができ、あるいはその逆であってもよい。そのようなインジケータはよく知られており、広く市販されている。したがって、「第１のｐＨから第２のｐＨへの移行時に色が変化する」インジケータ（すなわち、第１のｐＨから、多かれ少なかれ酸性又はアルカリ性である第２のｐＨへ移行時に色が変化するインジケータ）は、第１のｐＨに曝されると第１の色を有し（又は無色であり）、第２のｐＨに移行すると第２の色に変化する（又は無色から有色に変わる）。例えば、「よりアルカリ性のｐＨ（又はより低酸性のｐＨ）への移行時に色が変化する」インジケータは、ｐＨが酸性／中性からアルカリ性に移行すると、第１の色／無色から第２の色／色に変わる。例えば、「より酸性のｐＨ（又はより低アルカリ性のｐＨ）への移行時に色が変化する」インジケータは、ｐＨがアルカリ性／中性から酸性に移行すると、第１の色／無色から第２の色／色に変わる。
【００７０】
そのようなインジケータ化合物の非限定的な例としては、メチルオレンジ、キシレノールオレンジ、カテコールバイオレット、ブロモフェノールブルー、グリーン及びパープル、エリクロームブラックＴ、セレスティンブルー、ヘマトキシリン、カルマガイト、ガロシアニン、及びそれらの組合せが挙げられる。任意選択的に、インジケータ化合物は、金属イオンインジケータである有機インジケータ化合物を含んでもよい。インジケータ化合物の非限定的な例には、表１に見られるものが含まれる。特定の条件で光を発する蛍光インジケータもまた、本発明に従って使用することができるが、蛍光インジケータの使用もまた特に除外してもよい。すなわち、代替的には、蛍光を示す共役化合物は特に除外される。本明細書で使用されるとき、「蛍光インジケータ」及び同様の用語は、紫外線又は可視光線にさらされると蛍光を発するか、そうでなければ色を示す化合物、分子、顔料、及び／又は染料を指す。「蛍光を発する」とは、より短い波長の光又は他の電磁放射線の吸収後に光を放出すると理解されるであろう。しばしば「タグ」と呼ばれるそのようなインジケータの例としては、アクリジン、アントラキノン、クマリン、ジフェニルメタン、ジフェニルナフチルメタン、キノリン、スチルベン、トリフェニルメタン、アントラシン及び／又はこれらの部分のいずれかを含む分子及び／又はこれらの誘導体、例えば、ローダミン、フェナントリジン、オキサジン、フルオロン、シアニン及び／又はアクリジンが挙げられる。
【表１】
2019525004.tif 000003
【００７１】
本発明によれば、インジケータとして有用な共役化合物は、表１に示すように、例えばカテコールバイオレットを含むことができる。カテコールバイオレット（ＣＶ）は、２モルのピロカテコールを１モルのｏ−スルホ安息香酸無水物と縮合させることで作製されたスルホンフタレイン染料である。ＣＶはインジケータ特性（指示薬特性）を有することが見出され、金属イオンを有する組成物中に組み入れられると、それは錯体を形成し、錯滴定試薬として有用になる。ＣＶを含有する組成物が、金属基材に由来する金属イオン（すなわち、２価以上の価数を有するもの）をキレート化するにつれて、一般に青色から青紫色が観察される。
【００７２】
表１に示されるように、キシレノールオレンジも同様に、本発明による組成物に使用することができる。キシレノールオレンジは、金属イオン（すなわち、２価以上の価数を有するもの）インジケータ特性を有することが見出され、金属イオンを有する組成物中に組み入れられると、それは錯体を形成し、錯滴定試薬として有用になる。キシレノールオレンジを含有する組成物が、金属イオンをキレート化するにつれて、キシレノールオレンジの溶液は赤色からほぼ青色に変わる。
【００７３】
本発明によれば、インジケータ化合物は、少なくとも０．０１ｇ／１０００ｇ、例えば少なくとも０．０５ｇ／１０００ｇの量でシーリング組成物中に存在してもよく、場合によっては、３ｇ／１０００ｇ以下、例えば０．３ｇ／１０００ｇ以下の量でシーリング組成物中に存在してもよい。本発明によれば、インジケータ化合物は、０．０１ｇ／１０００ｇから３ｇ／１０００ｇの量でシーリング組成物中に存在してもよく、例えば０．０５ｇ／１０００ｇから０．３ｇ／１０００ｇの量でシーリング組成物中に存在してもよい。
【００７４】
本発明によれば、特定の外部刺激に応答して色が変化するインジケータ化合物は、シーリング組成物を使用する場合に、例えば、基材が組成物で処理されたことの視覚的表示として役立ち得るという点で、利点をもたらす。例えば、基材中に存在する金属イオンにさらされると色が変わるインジケータを含むシーリング組成物は、その基材中の金属イオンと錯化すると色が変わり、これにより、使用者は、基材が組成物と接触したことを確認することができる。アルカリ層又は酸性層を基材上に堆積させ、その基材と、アルカリ性又は酸性のｐＨにさらされると色が変化する本発明の組成物とを接触させることによって、同様の利点を実現することができる。
【００７５】
任意選択的に、本発明のシーリング組成物は、窒素含有複素環式化合物をさらに含んでもよい。含窒素複素環式化合物としては、ピロールなどの１個の窒素原子を有する環式化合物、並びに、ピラゾール、イミダゾール、トリアゾール、テトラゾール及びペンタゾールなどの２個以上の窒素原子を有するアゾール化合物、オキサゾール及びイソオキサゾールなどの１個の窒素原子及び１個の酸素原子を有するアゾール化合物、又はチアゾール及びイソチアゾールなどの１個の窒素原子及び１個の硫黄原子を有するアゾール化合物が挙げられる。適切なアゾール化合物の非限定的な例には、２，５−ジメルカプト−１，３，４−チアジアゾール（ＣＡＳ：１０７２−７１−５）、１Ｈ−ベンゾトリアゾール（ＣＡＳ：９５−１４−７）、１Ｈ−１，２，３−トリアゾール（ＣＡＳ：２８８−３６−８）、５−アミノ−１，３，４−チアジアゾール−２−チオールとも呼ばれる２−アミノ−５−メルカプト−１，３，４−チアジアゾール（ＣＡＳ：２３４９−６７−９）、及び２−アミノ−１，３，４−チアジアゾール（ＣＡＳ：４００５−５１−０）が挙げられる。いくつかの実施形態では、例えば、アゾール化合物は、２，５−ジメルカプト−１，３，４−チアジアゾールを含む。さらに、本発明によれば、窒素含有複素環式化合物は、ナトリウム塩などの塩の形態であってもよい。
【００７６】
窒素含有複素環式化合物は、シーリング組成物中に、組成物１リットル当たり少なくとも０．０００５ｇ、例えば組成物１リットル当たり少なくとも０．０００８ｇ、例えば組成物１リットル当たり少なくとも０．００２ｇの濃度で存在してもよく、場合によっては、シーリング組成物中に、組成物１リットル当たり３ｇ以下、例えば組成物１リットル当たり０．２ｇ以下、例えば組成物１リットル当たり０．１ｇ以下の量で存在してもよい。本発明によれば、窒素含有複素環式化合物は、シーリング組成物中に（存在する場合）、組成物１リットル当たり０．０００５ｇから組成物１リットル当たり３ｇまで、例えば、組成物１リットル当たり０．０００８ｇから組成物１リットル当たり０．２ｇまで、例えば、組成物１リットル当たり０．００２ｇから組成物１リットル当たり０．１ｇまで存在してもよい。
【００７７】
本発明によれば、シーリング組成物は水性媒体を含んでもよく、任意選択で少なくとも１種の有機溶媒のような他の物質を含んでもよい。適切なそのような溶媒の非限定的な例には、プロピレングリコール、エチレングリコール、グリセロール、低分子量アルコールなどが含まれる。存在する場合、有機溶媒は、シーリング組成物中に、シーリング組成物１リットル当たり少なくとも１ｇの溶媒、例えばシーリング溶液１リットル当たり少なくとも約２ｇの溶媒の量で存在してもよく、場合によっては、シーリング組成物中に、シーリング組成物１リットル当たり４０ｇ以下の溶媒、例えばシーリング溶液１リットル当たり２０ｇ以下の溶媒の量で存在してもよい。リング組成物中に、存在する場合、シーリング組成物１リットル当たり溶媒１ｇからシーリング組成物１リットル当たり溶媒４０ｇまで、例えば、シーリング組成物１リットル当たり溶媒２ｇからシーリング組成物１リットル当たり溶媒２０ｇまでの量で存在してもよい。
【００７８】
本発明によれば、シーリング組成物のｐＨは、少なくとも９．５、例えば少なくとも１０、例えば少なくとも１１であってもよく、場合によっては、１２．５以下、例えば１２以下、例えば１１．５以下であってもよい。本発明によれば、シーリング組成物のｐＨは、９．５〜１２．５、例えば１０〜１２、例えば１１〜１１．５であってもよい。シーリング組成物のｐＨは、必要に応じて、例えば、任意の酸及び／又は塩基を用いて調整することができる。本発明によれば、シーリング組成物のｐＨは、二酸化炭素、水溶性及び／又は水分散性の酸（例えば硝酸、硫酸、及び／又はリン酸）を含む酸性物質を含めることによって維持することができる。本発明によれば、シーリング組成物のｐＨは、水溶性及び／又は水分散性の塩基を含み、炭酸塩（Ｉ族炭酸塩、ＩＩ族炭酸塩など）、水酸化物（水酸化ナトリウム、水酸化カリウム、又は水酸化アンモニウムなど）、アンモニア、及び／又はアミン（トリエチルアミン、メチルエチルアミンなど）、又はそれらの混合物を含む塩基性材料を含めることによって維持することができる。
【００７９】
上記のように、シーリング組成物は、担体、多くの場合は水性媒体を含んでもよく、その結果、組成物は、担体中のリチウムカチオンの溶液又は分散液の形態である。本発明によれば、溶液又は分散液は、任意の様々な既知の技術（例えば、ディッピング又は浸漬、噴霧、間欠噴霧、ディッピングしてから噴霧、噴霧してからディッピング、ブラッシング、又はロールコーティングなどのいずれかを用いて基材と接触させることができる。本発明によれば、溶液又は分散液は、金属基材に適用されるとき、４０°Ｆから約１６０°Ｆ、例えば６０°Ｆから１１０°Ｆの範囲の温度であってもよい。例えば、金属材料をシーリング組成物と接触させるプロセスは、周囲温度又は室温で実施することができる。接触時間は、約１秒〜約１５分、例えば約５秒〜約２分であることが多い。
【００８０】
本発明によれば、化成組成物との接触に続いて、基材を、任意に室温で風乾してもよく、又は熱風で乾燥してもよい。例えば、エアナイフを用いることにより、水を飛ばすことにより、基材を高温に短時間さらすことにより（例えば、オーブン中で１５℃〜１００℃、例えば２０℃〜９０℃で、又は赤外線熱などを用いるヒータアセンブリ中で例えば７０℃で１０分間、基材を乾燥させることにより）、あるいは、スキージロールの間に基材を通過させることにより、乾燥してもよい。本発明によれば、基材表面を任意の水、溶液、組成物などとその後に接触させる前に、基材表面を部分的に、又は場合によっては完全に乾燥させることができる。基材表面に関して本明細書で使用されるとき、「完全に乾燥」又は「完全に乾燥させる」は、基材表面に、人間の目に見える水分がないことを意味する。
【００８１】
任意選択で、本発明によれば、シーリング組成物との接触に続いて、基材表面の少なくとも一部を次の処理組成物と接触させてその上にフィルム、層、及び／又はコーティングを形成する前に（後述）、任意選択で基材をすすいだり、任意の水溶液と接触させたりしない。
【００８２】
任意選択で、本発明によれば、シーリング組成物との接触に続いて、基材を、任意に水道水、脱イオン水、ＲＯ水、及び／又は基材処理の当業者に知られている任意の水溶液と接触させることができ、そのような水又は水溶液は、室温（６０°Ｆ）から２１２°Ｆの温度であってもよい。次いで、基材を任意に乾燥してもよく、例えば前の段落に記載されるように風乾するか又は熱風で乾燥してもよく、すなわち、その後に基材表面を任意の水、溶液、組成物などとその後に接触させる前に、基材表面を部分的に、又は場合によっては完全に乾燥してもよい。
【００８３】
本発明によれば、処理組成物によって形成される層の厚さは、例えば５５０ｎｍまで、例えば５ｎｍ〜５５０ｎｍ、例えば１０ｎｍ〜４００ｎｍ、例えば２５ｎｍ〜２５０ｎｍであってもよい。処理組成物から形成される層の厚さは、これらに限定されないが、ＸＰＳ（Ｘ線光電子分光法）深さプロファイリング又はＴＥＭ（透過型電子顕微鏡）を含む分析技術を用いて決定することができる。本明細書で使用されるとき、「厚さ」は、本発明の処理組成物によって形成された層に関して使用される場合、図１に示すように、（ａ）元の空気／基材界面の上に形成された層、（ｂ）前処理／基材界面の下に形成された改質層、又は（ｃ）は（ａ）と（ｂ）の組合せ、のいずれかを指す。図１では改質層（ｂ）は前処理／基材界面まで延びているように示されているが、改質層（ｂ）と前処理／基材界面との間に介在層が存在してもよい。同様に、（ａ）と（ｂ）の組合せである（ｃ）は、連続層に限定されなくてもよく、それらの間に介在層を有する複数の層を含んでもよく、層（ｃ）の厚さの測定は介在層を除外してもよい。
【００８４】
本発明によれば、本明細書に開示されているのは、三価クロムを含む、又は場合によっては、から本質的になる、又は場合によっては、からなる、化成組成物から形成されたフィルムを含む、又は場合によっては、から本質的になる、又は場合によっては、からなる、基材。
【００８５】
本発明によれば、本明細書に開示されているのは、三価クロムを含む、又は場合によっては、から本質的になる、又は場合によっては、からなる、化成組成物から形成されたフィルムを含む、又は場合によっては、から本質的になる、又は場合によっては、からなる、基材と、シーリング組成物から形成された５ｎｍ〜５５０ｎｍ、例えば１０ｎｍ〜４００ｎｍ、例えば２５ｎｍ〜２５０ｎｍの厚さを有する層、である。
【００８６】
本発明によれば、本明細書に開示されているのは、基材を処理する方法であって、以下の工程を含む、又は場合によっては、から本質的になる、又は場合によっては、からなる：基材表面の少なくとも一部を三価クロムを含む、又は場合によっては、から本質的になる、又は場合によっては、からなる、化成組成物と接触させる工程。
【００８７】
本発明によれば、本明細書に開示されているのは、基材を処理する方法であって、以下の工程を含む、又は場合によっては、から本質的になる、又は場合によっては、からなる：基材の少なくとも一部を三価クロムを含む、又は場合によっては、から本質的になる、又は場合によっては、からなる、化成組成物と接触させる工程；並びに化成組成物と接触した表面をシーリング組成物と接触させる工程。
【００８８】
驚くべきことに、従来の洗浄及び脱酸処理並びに三価クロム化成組成物による処理の後に、基材をリチウム含有シーリング組成物（すなわち、過酸化水素を含まないもの）で処理すると、過酸化水素を含有するシーリング組成物で処理された基材と比較して、腐食性能が改善されたことが発見された。これらの結果は予想外であった。
【００８９】
本発明によれば、基材をシーリング組成物と接触させた後、フィルム形成樹脂を含むコーティング組成物を、シーリング組成物と接触している基材の表面の少なくとも一部の上に堆積させることができる。そのようなコーティング組成物を基材上に堆積させるためには、例えば、ブラッシング、ディッピング、流し塗り、噴霧などの任意の適切な技術を使用することができる。しかしながら、いくつかの例では、以下により詳細に記載されるように、そのようなコーティング組成物の堆積は、電着によって金属基材上に電着可能組成物が堆積される電着工程を含んでもよい。他の特定の例では、以下により詳細に記載されるように、そのようなコーティング組成物の堆積は粉末コーティング工程を含む。さらに他の例では、コーティング組成物は液体コーティング組成物であってもよい。
【００９０】
本発明によれば、コーティング組成物は、熱硬化性フィルム形成樹脂又は熱可塑性フィルム形成樹脂を含んでもよい。本明細書で使用されるとき、用語「フィルム形成樹脂」は、組成物中に存在する任意の希釈剤若しくは担体の除去時、又は周囲温度若しくは高温での硬化時に、基材の少なくとも水平面上に自立連続フィルムを形成し得る樹脂を指す。使用され得る従来のフィルム形成樹脂としては、特に限定されないが、とりわけ自動車ＯＥＭコーティング組成物、自動車補修コーティング組成物、工業用コーティング組成物、建築用コーティング組成物、コイルコーティング組成物、及び航空宇宙用コーティング組成物に使用されるものが挙げられる。本明細書で使用されるとき、用語「熱硬化性」は、硬化又は架橋の際に不可逆的に「硬化」する樹脂を指し、ポリマー成分のポリマー鎖は共有結合によって互いに結合される。この性質は通常、例えば熱又は放射線によってしばしば誘発される組成物成分の架橋反応と関連している。硬化又は架橋反応も周囲条件下で実施することができる。一旦硬化又は架橋すると、熱硬化性樹脂は熱を加えても溶融せず、溶媒に不溶である。本明細書で使用されるとき、用語「熱可塑性」は、共有結合によって結合されておらず、それによって加熱時に液体流動を受けることができ、溶媒に可溶であるポリマー成分を含む樹脂を指す。
【００９１】
前述のように、本発明によれば、電着工程によって基材上に堆積させることができる水分散性イオン性塩基含有フィルム形成樹脂を含む電着可能コーティング組成物は、電着によって金属基材上に堆積される。
【００９２】
イオン性塩基含有フィルム形成ポリマーは、カチオン性電着可能コーティング組成物に使用するためのカチオン性塩基含有フィルム形成ポリマーを含んでもよい。本明細書で使用されるとき、用語「カチオン性塩基含有フィルム形成ポリマー」は、正電荷を付与する、スルホニウム基及びアンモニウム基などの少なくとも部分的に中和されたカチオン性基を含むポリマーを指す。カチオン性塩基含有フィルム形成ポリマーは、例えば、ヒドロキシル基、一級又は二級アミン基、及びチオール基を含む活性水素官能基を含んでもよい。活性水素官能基を含むカチオン性塩基含有フィルム形成ポリマーは、活性水素含有カチオン性塩基含有フィルム形成ポリマーと呼ぶことができる。カチオン性塩基含有フィルム形成ポリマーとしての使用に適したポリマーの例としては、とりわけ、アルキドポリマー、アクリル、ポリエポキシド、ポリアミド、ポリウレタン、ポリウレア、ポリエーテル、及びポリエステルが挙げられるが、これらに限定されない。
【００９３】
カチオン性塩基含有フィルム形成ポリマーは、カチオン性電着可能コーティング組成物中に、電着可能コーティング組成物の樹脂固形分の総重量に基づいて、４０重量％〜９０重量％、例えば５０重量％〜８０重量％、例えば６０重量％〜７５重量％の量で存在してもよい。本明細書で使用されるとき、「樹脂固形分」は、イオン性塩基含有フィルム形成ポリマー、硬化剤、及び電着可能コーティング組成物中に存在する任意のさらなる水分散性非着色成分を含む。
【００９４】
あるいは、イオン性塩基含有フィルム形成ポリマーは、アニオン性電着可能コーティング組成物に使用するためのアニオン性塩基含有フィルム形成ポリマーを含んでもよい。本明細書で使用されるとき、用語「アニオン性塩基含有フィルム形成ポリマー」は、負電荷を付与する、カルボン酸基及びリン酸基などの少なくとも部分的に中和されたアニオン性基を含むポリマーを指す。アニオン性塩基含有フィルム形成ポリマーは、活性水素官能基を含んでもよい。活性水素官能基を含むアニオン性塩基含有フィルム形成ポリマーは、活性水素含有アニオン性塩基含有フィルム形成ポリマーと呼ぶことができる。
【００９５】
アニオン性塩基含有フィルム形成ポリマーは、塩基可溶化カルボン酸基含有フィルム形成ポリマーを含んでもよく、例えば、乾燥油若しくは半乾燥脂肪酸エステルとジカルボン酸若しくは無水物との生成物又は付加物；ポリオールとさらに反応する、脂肪酸エステル、不飽和酸、又は無水物及び任意の追加の不飽和改質材料の反応生成物を含んでもよい。また、不飽和カルボン酸のヒドロキシ−アルキルエステルの少なくとも部分的に中和されたインターポリマー、不飽和カルボン酸、及び少なくとも１種の他のエチレン性不飽和モノマーも適切である。さらに別の適切なアニオン性電着可能樹脂は、アルキド−アミノプラストビヒクル、すなわちアルキド樹脂及びアミン−アルデヒド樹脂を含有するビヒクルを含む。他の好適なアニオン性電着可能樹脂組成物は、樹脂ポリオールの混合エステルを含む。リン酸化ポリエポキシド又はリン酸化アクリルポリマーのような他の酸官能性ポリマーもまた、使用され得る。例示的なリン酸化ポリエポキシドは、米国特許出願公開第２００９−００４５０７１号明細書の［０００４］〜［００１５］、及び米国特許出願第１３／２３２，０９３号の［００１４］〜［００４０］に開示されており、その引用部分は、参照により本明細書に組み込まれる。
【００９６】
アニオン性塩基含有フィルム形成ポリマーは、アニオン性電着可能コーティング組成物中に、電着可能コーティング組成物の樹脂固形分の総重量に基づいて、５０％〜９０％、例えば５５％〜８０％、例えば６０％〜７５％の量で存在してもよい。
【００９７】
電着可能コーティング組成物は、硬化剤をさらに含んでもよい。硬化剤は、イオン性塩基含有フィルム形成ポリマーの活性水素基などの反応性基と反応して、コーティング組成物の硬化を達成してコーティングを形成し得る。適切な硬化剤の非限定的な例は、少なくとも部分的にブロックされたポリイソシアネート、アミノプラスト樹脂及びフェノプラスト樹脂、例えばそれらのアリルエーテル誘導体を含むフェノールホルムアルデヒド縮合物である。
【００９８】
硬化剤は、カチオン性電着可能コーティング組成物中に、電着可能コーティング組成物の樹脂固形分の総重量に基づいて、１０重量％〜６０重量％、例えば２０重量〜５０重量％、例えば２５重量％〜４０重量％の量で存在してもよい。あるいは、硬化剤は、アニオン性電着可能コーティング組成物中に、電着可能コーティング組成物の樹脂固形分の総重量に基づいて、１０重量％〜５０重量％、例えば２０重量％〜４５重量％、例えば２５重量％〜４０重量％の量で存在してもよい。
【００９９】
電着可能コーティング組成物は、顔料組成物のような他の任意成分、並びに所望により様々な添加剤、例えば、充填剤、可塑剤、酸化防止剤、殺生物剤、紫外線吸収剤及び安定剤、ヒンダードアミン光安定剤、消泡剤、殺菌剤、分散助剤、流動制御剤、界面活性剤、湿潤剤、又はそれらの組合せ、をさらに含んでもよい。
【０１００】
電着可能コーティング組成物は、水及び／又は１つ以上の有機溶媒を含んでもよい。水は、電着可能コーティング組成物の総重量に基づいて、例えば、４０重量％〜９０重量％、例えば５０重量％〜７５重量％の量で存在してもよい。使用される場合、有機溶媒は、電着可能コーティング組成物の総重量に基づいて、典型的には、１０重量％未満、例えば５重量％未満の量で存在してもよい。電着可能コーティング組成物は、特に水性分散液の形態で提供されてもよい。電着可能コーティング組成物の全固形分は、電着可能コーティング組成物の総重量に基づいて、１重量％〜５０重量％、例えば５重量％〜４０重量％、例えば５重量％〜２０重量％であってもよい。本明細書で使用するとき、「全固形分」とは、電着可能コーティング組成物の不揮発分、すなわち、１１０℃に１５分間加熱しても揮発しない材料を指す。
【０１０１】
カチオン性電着可能コーティング組成物は、組成物を導電性カソード及び導電性アノードと接触させることによって導電性基材上に堆積させることができ、コーティングされる表面はカソードである。あるいは、アニオン性電着可能コーティング組成物は、組成物を導電性カソード及び導電性アノードと接触させることによって導電性基材上に堆積させることができ、コーティングされる表面はアノードである。十分な電圧が電極間に印加されると、電着可能コーティング組成物の接着性フィルムが、それぞれカソード又はアノード上に実質的に連続的に堆積される。印加電圧は変化させることができ、例えば、１ボルト程度の低いものから数千ボルト程度の高いもの（例えば、５０ボルトと５００ボルトの間）とすることができる。電流密度は、通常１平方フィート当たり１．０アンペアから１５アンペア（１平方メートル当たり１０．８から１６１．５アンペア）の間であって、電着プロセス中に急速に減少する傾向があり、連続的な自己絶縁膜の形成を示す。
【０１０２】
一旦、カチオン性又はアニオン性電着可能コーティング組成物が導電性基材の少なくとも一部の上に電着されると、コーティングされた基材は、基材上の電着コーティングを硬化させるのに十分な温度と時間で加熱される。カチオン性電着では、コーティング基材を２５０°Ｆ〜４５０°Ｆ（１２１．１℃〜２３２．２℃）、例えば２７５°Ｆ〜４００°Ｆ（１３５℃〜２０４．４℃）、例えば３００°Ｆ〜３６０°Ｆ（１４９℃〜１８０℃）の範囲の温度に加熱することができる。アニオン性電着では、コーティング基材を２００°Ｆ〜４５０°Ｆ（９３℃〜２３２．２℃）、例えば２７５°Ｆ〜４００°Ｆ（１３５℃〜２０４．４℃）、例えば３００°Ｆ〜３６０°Ｆ（１４９℃〜１８０℃）、例えば２００°Ｆ〜２１０．２°Ｆ（９３℃〜９９℃）の範囲の温度に加熱することができる。硬化時間は、硬化温度並びに他の変数、例えば電着コーティングの膜厚、組成物中に存在する触媒の量及び種類などに依存し得る。例えば、硬化時間は１０分〜６０分、例えば２０〜４０分の範囲であってもよい。得られる硬化電着コーティングの厚さは、２〜５０ミクロンの範囲であってもよい。
【０１０３】
あるいは、上記のように、本発明によれば、基材をシーリング組成物と接触させた後、次いで粉末コーティング組成物を基材の表面の少なくとも一部の上に堆積させることができる。本明細書で使用されるとき、「粉末コーティング組成物」は、水及び／又は溶媒を完全に含まないコーティング組成物を指す。したがって、本明細書に開示されている粉末コーティング組成物は、当技術分野で公知の水性及び／又は溶媒型コーティング組成物と同義ではない。
【０１０４】
本発明によれば、粉末コーティング組成物は、例えば、（ａ）反応性官能基を有するフィルム形成ポリマー；及び（ｂ）前記官能基と反応する硬化剤、を含んでもよい。本発明で使用することができる粉末コーティング組成物の例には、ＥＮＶＩＲＯＣＲＯＮ（登録商標）ラインのポリエステル系の粉末コーティング組成物（ＰＰＧ Ｉｎｄｕｓｔｒｉｅｓ、Ｉｎｃ．から市販されている）又はエポキシ−ポリエステルハイブリッド粉末コーティング組成物が含まれる。本発明において使用され得る粉末コーティング組成物の代替例としては、低温硬化熱硬化性粉末コーティング組成物；硬化性粉末コーティング組成物、並びに少なくとも３０℃のＴｇを有する反応性基含有ポリマーの固体微粒子混合物を含むもの（例えば、ＰＰＧ Ｉｎｄｕｓｔｒｉｅｓ、Ｉｎｃ．に譲渡され、参照により本明細書に組み込まれる米国特許第６，７９７，３８７号に記載されているものなど）が挙げられる。当該低温硬化熱硬化性粉末コーティング組成物には、（ａ）少なくとも１種の第三級アミノ尿素化合物、少なくとも１種の第三級アミノウレタン化合物、又はそれらの混合物、及び（ｂ）少なくとも１種のフィルム形成性エポキシ含有樹脂及び／又は少なくとも１種のシロキサン含有樹脂（例えば、ＰＰＧ Ｉｎｄｕｓｔｒｉｅｓ、Ｉｎｃ．に譲渡され、参照により本明細書に組み込まれる米国特許第７，４７０，７５２号に記載されているものなど）が含まれ；当該硬化性粉末コーティング組成物には、（ａ）少なくとも１種の第三級アミノ尿素化合物を含む硬化性粉末コーティング組成物、少なくとも１つの第三級アミノウレタン化合物、又はそれらの混合物、及び（ｂ）少なくとも１種のフィルム形成性エポキシ含有樹脂及び／又は少なくとも１種のシロキサン含有樹脂（例えば、ＰＰＧ Ｉｎｄｕｓｔｒｉｅｓ、Ｉｎｃ．に譲渡され、参照により本明細書に組み込まれる米国特許第７，４３２，３３３号に記載されているものなど）が含まれる。
【０１０５】
粉末コーティング組成物を堆積した後、堆積した組成物を硬化させるためにコーティングを加熱することが多い。加熱又は硬化の操作は、１５０℃〜２００℃の範囲、例えば１７０℃〜１９０℃の範囲の温度で、１０分〜２０分の範囲の期間にわたって行われることが多い。本発明によれば、得られるフィルムの厚さは、５０ミクロンから１２５ミクロンである。
【０１０６】
上記のように、本発明によれば、コーティング組成物は液体コーティング組成物であってもよい。本明細書で使用されるとき、「液体コーティング組成物」は、水及び／又は溶媒の一部を含有するコーティング組成物を指す。したがって、本明細書に開示されている液体コーティング組成物は、当技術分野で公知の水性及び／又は溶媒型コーティング組成物と同義である。
【０１０７】
本発明によれば、液体コーティング組成物は、例えば、（ａ）反応性官能基を有するフィルム形成ポリマー；及び（ｂ）前記官能基と反応する硬化剤、を含んでもよい。他の例では、液体コーティングは、空気中の酸素と反応し得るか、あるいは水及び／又は溶媒の蒸発を伴って合体してフィルムになり得るフィルム形成ポリマーを含んでもよい。これらのフィルム形成メカニズムは、熱、又は紫外線若しくは赤外線のようなある種の放射線の適用を必要とするか、あるいはこれらの適用によって加速され得る。本発明で使用することができる液体コーティング組成物の例には、ＳＰＥＣＴＲＡＣＲＯＮ（登録商標）ラインの溶媒系のコーティング組成物、ＡＱＵＡＣＲＯＮ（登録商標）ラインの水性硬化性コーティング組成物、及びＲＡＹＣＲＯＮ（登録商標）ラインのＵＶ硬化コーティングが含まれる（全てＰＰＧ Ｉｎｄｕｓｔｒｉｅｓ、Ｉｎｃ．から市販されている）。
【０１０８】
本発明の液体コーティング組成物に使用することができる適切なフィルム形成ポリマーは、（ポリ）エステル、アルキド、（ポリ）ウレタン、イソシアヌレート、（ポリ）尿素、（ポリ）エポキシ、無水物、アクリル、（ポリ）エーテル、（ポリ）スルフィド、（ポリ）アミン、（ポリ）アミド、（ポリ）塩化ビニル、（ポリ）オレフィン、（ポリ）フッ化ビニリデン、（ポリ）シロキサン、又はそれらの組合せ、を含んでもよい。
【０１０９】
本発明によれば、シーリング組成物と接触させた基材はまた、プライマー組成物及び／又はトップコート組成物と接触させてもよい。プライマーコートは、例えば、クロメート系プライマー及び高性能トップコートであってもよい。本発明によれば、プライマーコートは、従来のクロメート系プライマーコート（例えばＰＰＧ Ｉｎｄｕｓｔｒｉｅｓ、Ｉｎｃ．から入手可能なもの、製品コード４４ＧＮ０７２）、又はクロムフリープライマー（例えばＰＰＧから入手可能なもの、ＤＥＳＯＰＲＩＭＥ  ＣＡ７５０２、ＤＥＳＯＰＲＩＭＥ  ＣＡ７５２１、Ｄｅｆｔ  ０２ＧＮ０８３、Ｄｅｆｔ  ０２ＧＮ０８４）であってもよい。あるいは、プライマーコートは、クロメートフリーのプライマーコート（例えば、米国特許出願第１０／７５８，９７３号、発明の名称「ＣＯＲＲＯＳＩＯＮ  ＲＥＳＩＳＴＡＮＴ  ＣＯＡＴＩＮＧＳ  ＣＯＮＴＡＩＮＩＮＧ  ＣＡＲＢＯＮ」、並びに米国特許出願第１０／７５８，９７２号、及び米国特許出願第１０／７５８，９７２号、両方とも発明の名称「ＣＯＲＲＯＳＩＯＮ  ＲＥＳＩＳＴＡＮＴ  ＣＯＡＴＩＮＧＳ」に記載されたコーティング組成物であり、それらの全ては参照により本明細書に組み込まれる）、及び当技術分野で公知のクロムフリープライマーであってもよく、また、ＭＩＬ−ＰＲＦ−８５５８２クラスＮ又はＭＩＬ−ＰＲＦ−２３３７７クラスＮの軍事的要件を満たすことができるものも、本発明と共に使用することができる。
【０１１０】
上記のように、本発明の基材はトップコートも含み得る。本明細書で使用されるとき、用語「トップコート」はバインダーの混合物を指し、当該バインダーの混合物は、有機系若しくは無機系のポリマー又はポリマーのブレンド、典型的には少なくとも１つの顔料であることができ、少なくとも１つの溶媒又は溶媒の混合物を任意に含むことができ、少なくとも１つの硬化剤を任意に含むことができる。トップコートは、典型的には、その外面が大気又は環境にさらされ且つその内面が他のコーティング層又はポリマー基材と接触している、単層又は多層コーティングシステムにおけるコーティング層である。適切なトップコートの例としては、ＭＩＬ−ＰＲＦ−８５２８５Ｄに準拠するもの（例えばＰＰＧから入手可能なもの、Ｄｅｆｔ  ０３Ｗ１２７Ａ及びＤｅｆｔ  ０３ＧＹ２９２）が挙げられる。本発明によれば、トップコートは、高性能トップコート（例えばＰＰＧから入手可能なもの、Ｄｅｆｔｈａｎｅ（登録商標）ＥＬＴ（商標）９９ＧＹ００１及び９９Ｗ００９）であってもよい。しかしながら、本開示を参照して当業者には理解されるように、他のトップコート及び高性能トップコートを本発明に使用することができる。
【０１１１】
本発明によれば、金属基材はまた、自己下塗りトップコート、又は強化された自己下塗りトップコートを含んでもよい。「基材への直接」コーティング又は「金属への直接」コーティングとも呼ばれる用語「自己下塗りトップコート」は、バインダーの混合物を指し、当該バインダーの混合物は、有機系若しくは無機系のポリマー又はポリマーのブレンド、典型的には少なくとも１つの顔料であることができ、少なくとも１つの溶媒又は溶媒の混合物を任意に含むことができ、少なくとも１つの硬化剤を任意に含むことができる。「強化された基材への直接」コーティング」とも呼ばれる用語「強化された自己下塗りトップコート」は、フルオロエチレン−アルキルビニルなどの官能化フッ素化バインダーの全部又は一部と他のバインダーとの混合物を指し、当該バインダーの混合物は、有機系若しくは無機系のポリマー又はポリマーのブレンド、典型的には少なくとも１つの顔料であることができ、少なくとも１つの溶媒又は溶媒の混合物を任意に含むことができ、少なくとも１つの硬化剤を任意に含むことができる。自己下塗りトップコートの例としては、ＴＴ−Ｐ−２７５６Ａに準拠したものが挙げられる。自己下塗りトップコートの例としては、ＰＰＧから入手可能なもの（０３Ｗ１６９及び０３ＧＹ３６９）が挙げられ、強化された自己下塗りトップコートの例としては、ＰＰＧから入手可能な、Ｄｅｆｔｈａｎｅ（登録商標）ＥＬＴ（商標）／ＥＳＰＴ及び製品コード番号９７ＧＹ１２１が挙げられる。しかしながら、本開示を参照して当業者には理解されるように、他の自己下塗りトップコート及び強化された自己下塗りトップコートを本発明によるコーティングシステムに使用することができる。
【０１１２】
本発明によれば、自己下塗りトップコート及び強化された自己下塗りトップコートは、シールされた基材に直接適用することができる。自己下塗りトップコート及び強化された自己下塗りトップコートは、プライマー又はペイントフィルムなどの有機又は無機ポリマーコーティングに任意に適用することができる。自己下塗りトップコート層及び強化された自己下塗りトップコートは、典型的には、コーティングの外面が大気又は環境にさらされ且つコーティングの内面が典型的には基材又は任意のポリマーコーティング若しくはプライマーと接触している、単層又は多層のコーティングシステムにおけるコーティング層である。
【０１１３】
本発明によれば、トップコート、自己下塗りトップコート、及び強化された自己下塗りトップコートは、経時的に乾燥若しくは硬化する湿潤状態又は「完全に硬化していない」状態のいずれか（すなわち溶媒が蒸発し、及び／又は化学反応が起きる状態）で、シールした基材に適用することができる。コーティングは、自然に又は促進手段（例えば紫外線硬化系）のいずれかによって乾燥又は硬化して、フィルム又は「硬化」塗料を形成することができる。コーティングはまた、接着剤などの半硬化状態又は完全硬化状態で適用することもできる。
【０１１４】
さらに、着色剤、及び必要に応じて界面活性剤、湿潤剤又は触媒などの様々な添加剤をコーティング組成物（電着可能、粉末又は液体）に含めることができる。本明細書で使用されるとき、用語「着色剤」は、色及び／又は他の不透明性及び／又は他の視覚効果を組成物に付与する任意の材料を意味する。着色剤の例としては、塗料業界で使用されている、及び／又はドライカラー製造業者協会（ＤＣＭＡ）に記載されているものなどの顔料、染料及び色合い（ｔｉｎｔｓ）、並びに特殊効果組成物が挙げられる。
【０１１５】
一般に、着色剤は、所望の視覚的効果及び／又は色彩効果を付与するのに十分な任意の量で、コーティング組成物中に存在することができる。着色剤は、組成物の全重量を基準にした重量パーセントで、１〜６５重量パーセント、例えば３〜４０重量パーセント又は５〜３５重量パーセント含んでもよい。
【０１１６】
以下の詳細な説明の目的のために、本発明は、明確に反対のことが示されている場合を除き、様々な代替の変更形態及び工程シーケンスを想定し得ることを理解されたい。
さらに、任意の例以外、又は他に指示がある場合以外、値、量、百分率、範囲、部分範囲及び分数などを表すすべての数は、たとえその用語が明示的に現れていなくても、「約」という語が頭に付いているかのように読むことができる。したがって、そうでないと示されない限り、以下の明細書及び添付の特許請求の範囲に記載される数値パラメータは、本発明によって得られる所望の特性に応じて変わり得る近似値である。各数値パラメータは、少なくとも、特許請求の範囲に対する均等論の原則の適用を制限しようとするものではなく、報告された有効桁数を考慮して通常の四捨五入技術を適用することによって、少なくとも解釈されるべきである。本明細書にクローズド又はオープンエンドの数値範囲が記載されている場合、その数値範囲内の、又はその範囲に含まれる全ての数、値、量、百分率、部分範囲及び分数は、あたかもこれらの数、値、量、百分率、部分範囲及び端数がそれらの全体で明白に記載されていたかのように本出願の最初の開示に具体的に含まれ且つそれに属するものとして、考慮されるべきである。
【０１１７】
本発明の広範な範囲を記載する数値範囲及びパラメータは、近似値であるにもかかわらず、具体例に記載される数値は、可能な限り正確に記録されている。しかし、いずれの数値も、それらのそれぞれの試験測定値に見られる標準偏差から必然的に生じる特定の誤差を本質的に含む。
【０１１８】
本明細書で使用されるとき、他に示さない限り、複数形の用語はその単数形の対応物を包含することができ、他に示さない限り、逆もまた同様である。例えば、本明細書では、「単数の（ａ）」洗浄剤組成物、「単数の（ａ）」化成組成物、及び「単数の（ａ）」シーリング組成物を参照しているが、これらの成分の組合せ（すなわち複数）を使用することができる。さらに、本出願において、「又は」の使用は、「及び／又は」がある特定の場合において明示的に使用され得るとしても、特に明記しない限り「及び／又は」を意味する。
【０１１９】
本明細書で使用されるとき、「含む（ｉｎｃｌｕｄｉｎｇ）」、「含有する（ｃｏｎｔａｉｎｉｎｇ）」などの用語は、本出願の文脈において、「含む（ｃｏｍｐｒｉｓｉｎｇ）」と同義であると理解され、したがって無制限であり、記載されていない及び／又は記述されていない追加の要素、材料、成分及び／又は方法の工程の存在を排除するものではない。本明細書で使用されるとき、「からなる（ｃｏｎｓｉｓｔｉｎｇ  ｏｆ）」は、本出願の文脈において、いかなる特定されていない要素、成分及び／又は方法の工程の存在も排除すると理解される。本明細書で使用されるとき、「から本質的になる（ｃｏｎｓｉｓｔｉｎｇ  ｅｓｓｅｎｔｉａｌｌｙ  ｏｆ）」は、本出願の文脈において、特定の要素、材料、成分及び／又は方法の工程、並びに記載されている「基本的及び新規の特性に実質的に影響を及ぼさないもの」を含むと理解される。
【０１２０】
本明細書で使用されるとき、用語「上に（ｏｎ）」、「上に（ｏｎｔｏ）」、「に適用された（ａｐｐｌｉｅｄ  ｏｎ）」、「に適用された（ａｐｐｌｉｅｄ  ｏｎｔｏ）」、「に形成された（ｆｏｒｍｅｄ  ｏｎ）」、「に堆積された（ｄｅｐｏｓｉｔｅｄ  ｏｎ）」、「に堆積された（ｄｅｐｏｓｉｔｅｄ  ｏｎｔｏ）」は、表面上に形成され、オーバーレイされ、堆積され、及び／又は提供されることを意味するが、必ずしも表面と接触していることを意味しない。例えば、基材「上方に形成された（ｆｏｒｍｅｄ  ｏｖｅｒ）」コーティング層は、形成されたコーティング層と基材との間に配置された同一又は異なる組成の１つ以上の他の介在コーティング層の存在を排除しない。
【０１２１】
本明細書で他に開示されない限り、用語「実質的に含まない」は、特定の材料が存在しないことに関して使用される場合、そのような材料が、組成物、組成物含有浴、及び／又は組成物から形成されこれを含む層中に存在するならば、場合によっては、組成物又は層の総重量に基づいて、５ｐｐｍ以下の微量で存在するだけであり、この場合は引き込み、基材、及び／又は機器の溶解の結果として存在又は誘導される可能性のあるそのような材料の量は除外される。本明細書で他に開示されない限り、用語「本質的に含まない」は、特定の材料が存在しないことに関して使用される場合、そのような材料が、組成物、組成物含有浴、及び／又は組成物から形成されこれを含む層中に存在するならば、場合によっては、組成物又は層の総重量に基づいて、１ｐｐｍ以下の微量で存在するだけである。本明細書で他に開示されない限り、用語「完全に含まない」は、特定の材料が存在しないことに関して使用される場合、そのような材料が、組成物、組成物含有浴、及び／又は組成物から形成されこれを含む層中に存在するならば、組成物、組成物含有浴、及び／又は組成物から形成されこれを含む層には、存在しない（すなわち、組成物、組成物含有浴、及び／又は組成物から形成されこれを含む層は、そのような材料を０ｐｐｍ含有する）。
【０１２２】
本明細書で使用されるとき、「塩」は、金属カチオン及び非金属アニオンからなり、全体の電荷がゼロであるイオン性化合物を指す。塩は水和されていてもよく、又は無水であってもよい。
【０１２３】
本明細書で使用されるとき、「水性組成物」は、主に水を含む媒体の溶液又は分散液を指す。例えば、水性媒体は、媒体の総重量に基づいて、５０重量％を超える、又は７０重量％を超える、又は８０重量％を超える、又は９０重量％を超える、又は９５重量％を超える量の水を含んでもよい。水性媒体は、例えば実質的に水からなってもよい。
【０１２４】
本明細書で使用されるとき、「化成組成物」は、基材表面と反応し、基材表面を化学的に変化させ、それと結合して腐食防止をもたらすフィルムを形成することができる組成物を指す。
【０１２５】
本明細書で使用されるとき、「シーリング組成物」は、基材表面の物理的及び／又は化学的性質を変化させるように、基材表面又は基材表面上に堆積された材料に影響を及ぼす組成物（例えば、溶液又は分散液であって、すなわち、その組成物は腐食防止をもたらす）を指す。
【０１２６】
本明細書で使用されるとき、「酸化剤」という用語は、シーリング組成物の成分に関して用いられるとき、シーリング組成物及び／又はシーリング組成物中に存在する金属錯化剤のうちの少なくとも１つを酸化することができる化学物質を指す。「酸化剤」に関して本明細書で使用されるとき、「酸化することができる」という語句は、基材又はシーリング組成物中に存在する原子又は分子から電子を除去することができ、場合によっては、それによって電子の数を減らすことができることを意味する。
【０１２７】
本明細書で使用されるとき、用語「遷移金属」は、ランタニド系列元素及び元素８９〜１０３を除いて、例えば、Ｈａｎｄｂｏｏｋ  ｏｆ  Ｃｈｅｍｉｓｔｒｙ  ａｎｄ  Ｐｈｙｓｉｃｓ  第６３版（１９８３年）に示されているように、元素周期表のＣＡＳ版の第ＩＩＩＢ族から第ＸＩＩＢのいずれかにある元素を指し、実際のＩＵＰＡＣ番号付けの３族から１２族に対応する。
【０１２８】
本明細書で使用されるとき、用語「遷移金属化合物」は、元素周期表のＣＡＳ版の遷移金属である少なくとも１つの元素を含む化合物を指す。
【０１２９】
本明細書で使用されるとき、用語「ＩＡ族金属」は、例えば、Ｈａｎｄｂｏｏｋ  ｏｆ  Ｃｈｅｍｉｓｔｒｙ  ａｎｄ  Ｐｈｙｓｉｃｓ  第６３版（１９８３年）に示されているように、元素周期表のＣＡＳ版の第ＩＡ族にある元素を指し、実際のＩＵＰＡＣ番号付けの１族に対応する。
【０１３０】
本明細書で使用されるとき、用語「ＩＡ族金属化合物」は、元素周期律表のＣＡＳ版のＩＡ族にある少なくとも１つの元素を含む化合物を指す。
【０１３１】
本明細書で使用されるとき、用語「ＩＩＡ族金属」は、例えば、Ｈａｎｄｂｏｏｋ  ｏｆ  Ｃｈｅｍｉｓｔｒｙ  ａｎｄ  Ｐｈｙｓｉｃｓ  第６３版（１９８３年）に示されているように、元素周期表のＣＡＳ版の第ＩＩＡ族にある元素を指し、実際のＩＵＰＡＣ番号付けの２族に対応する。
【０１３２】
本明細書で使用されるとき、用語「ＩＩＡ族金属化合物」は、元素周期表のＣＡＳ版の第ＩＩＡ族にある少なくとも１つの元素を含む化合物を指す。
【０１３３】
本明細書で使用されるとき、用語「ＩＩＩＢ族金属」は、例えば、Ｈａｎｄｂｏｏｋ  ｏｆ  Ｃｈｅｍｉｓｔｒｙ  ａｎｄ  Ｐｈｙｓｉｃｓ  第６３版（１９８３年）に示されているように、元素周期表のＣＡＳ版のイットリウム及びスカンジウムを指し、実際のＩＵＰＡＣ番号付けの３族に対応する。
明確にするために、「ＩＩＩＢ族金属」は、ランタニド系列元素を明確に除外している。
【０１３４】
本明細書で使用されるとき、用語「ＩＩＩＢ族金属化合物」は、上で定義された元素周期表のＣＡＳ版の第ＩＩＩＢ族にある少なくとも１つの元素を含む化合物を指す。
【０１３５】
本明細書で使用されるとき、用語「ＩＶＢ族金属」は、例えば、Ｈａｎｄｂｏｏｋ  ｏｆ  Ｃｈｅｍｉｓｔｒｙ  ａｎｄ  Ｐｈｙｓｉｃｓ  第６３版（１９８３年）に示されているように、元素周期表のＣＡＳ版の第ＩＶＢ族にある元素を指し、実際のＩＵＰＡＣ番号付けの４族に対応する。
【０１３６】
本明細書で使用されるとき、用語「ＩＶＢ族金属化合物」は、元素周期表のＣＡＳ版の第ＩＶＢ族にある少なくとも１つの元素を含む化合物を指す。
【０１３７】
本明細書で使用されるとき、用語「ＶＢ族金属」は、例えば、Ｈａｎｄｂｏｏｋ  ｏｆ  Ｃｈｅｍｉｓｔｒｙ  ａｎｄ  Ｐｈｙｓｉｃｓ  第６３版（１９８３年）に示されているように、元素周期表のＣＡＳ版の第ＶＢ族にある元素を指し、実際のＩＵＰＡＣ番号付けの５族に対応する。
【０１３８】
本明細書で使用されるとき、用語「ＶＢ族金属化合物」は、元素周期表のＣＡＳ版の第ＶＢ族にある少なくとも１つの元素を含む化合物を指す。
【０１３９】
本明細書で使用されるとき、用語「ＶＩＢ族金属」は、例えば、Ｈａｎｄｂｏｏｋ  ｏｆ  Ｃｈｅｍｉｓｔｒｙ  ａｎｄ  Ｐｈｙｓｉｃｓ  第６３版（１９８３年）に示されているように、元素周期表のＣＡＳ版の第ＶＩＢ族にある元素を指し、実際のＩＵＰＡＣ番号付けの６族に対応する。
【０１４０】
本明細書で使用されるとき、用語「ＶＩＢ族金属化合物」は、元素周期表のＣＡＳ版の第ＶＩＢ族にある少なくとも１つの元素を含む化合物を指す。
【０１４１】
本明細書で使用されるとき、用語「第ＶＩＩＢ族金属」は、例えば、Ｈａｎｄｂｏｏｋ  ｏｆ  Ｃｈｅｍｉｓｔｒｙ  ａｎｄ  Ｐｈｙｓｉｃｓ  第６３版（１９８３年）に示されているように、元素周期表のＣＡＳ版の第ＶＩＢ族にある元素を指し、実際のＩＵＰＡＣ番号付けの７族に対応する。
【０１４２】
本明細書で使用されるとき、用語「ＶＩＩＢ族金属化合物」は、元素周期表のＣＡＳ版のＶＩＩＢ族にある少なくとも１つの元素を含む化合物を指す。
【０１４３】
本明細書で使用されるとき、用語「第ＸＩＩ族金属」は、例えば、Ｈａｎｄｂｏｏｋ  ｏｆ  Ｃｈｅｍｉｓｔｒｙ  ａｎｄ  Ｐｈｙｓｉｃｓ  第６３版（１９８３年）に示されているように、元素周期表のＣＡＳ版の第ＶＩＢ族にある元素を指し、実際のＩＵＰＡＣ番号付けの１２族に対応する。
【０１４４】
本明細書で使用されるとき、用語「ＸＩＩ族金属化合物」は、元素周期表のＣＡＳ版のＸＩＩ族にある少なくとも１つの元素を含む化合物を指す。
【０１４５】
本明細書で使用されるとき、用語「ランタニド系列元素」は、元素周期表のＣＡＳ版の元素５７〜７１を指し、ランタニド系列元素の元素バージョンを含む。本発明によれば、ランタニド系列元素は、＋３と＋４の両方の一般的な酸化状態を有するものであってもよく、以後、＋３／＋４酸化状態と呼ぶ。
【０１４６】
本明細書で使用されるとき、用語「ランタニド化合物」は、元素の周期表のＣＡＳ版の元素５７〜７１のうちの少なくとも１つを含む化合物を指す。
【０１４７】
本明細書で使用されるとき、用語「ハロゲン」は、元素周期表のＣＡＳ版のフッ素、塩素、臭素、ヨウ素、及びアスタチンのいずれかの元素を指し、周期表のＶＩＩＡ族に対応する。
【０１４８】
本明細書で使用されるとき、用語「ハロゲン化物」は、少なくとも１つのハロゲンを含む化合物を指す。
【０１４９】
本明細書で使用されるとき、用語「アルミニウム」は、基材に関して使用される場合、アルミニウム及び／若しくはアルミニウム合金からなる、又はそれを含む基材、並びにクラッドアルミニウム基材を指す。
【０１５０】
孔食（ｐｉｔｔｉｎｇ  ｃｏｒｒｏｓｉｏｎ）は、局部的な腐食の形成であり、それによって空洞又は穴が基材に生成される。
本明細書で使用される「ピット」という用語は、孔食に起因するそのような空洞又は穴を指し、（１）試験パネル表面に対して垂直に見たときの丸みを帯びた、細長い又は不規則な外観、（２）ピッティング空洞から発生する「コメットテール」、線、又は「ハロー」（すなわち、表面変色）、及び（３）ピットの内部又はピットのすぐ周囲の腐食副生成物（例えば、白色、灰色又は黒色の粒状、粉末状又は非晶質の物質）の存在、によって特徴づけられる。観察された表面の空洞又は穴が腐食ピットとみなされるためには、上記の特性のうち少なくとも２つを示さなければならない。これらの特性のうち１つのみを示す表面空洞又は穴は、腐食ピットとして分類される前に追加の分析を必要とする可能性がある。１０倍の倍率の顕微鏡を用いた目視検査は、腐食副生成物が肉眼で見えない場合に腐食副生成物の存在を決定するために使用される。
【０１５１】
本明細書で他に開示されない限り、本明細書で使用されるとき、用語「総組成物重量」、「組成物の総重量」又は類似の用語は、任意の担体及び溶媒を含むそれぞれの組成物中に存在する全成分の総重量をいう。
【０１５２】
前述の説明に鑑みて、本発明は、特に、それに限定されるものではないが、以下の態様１〜２６に関する。
【０１５３】
＜態様＞
態様１．水性担体と０．００１ｇ／Ｌ〜２０ｇ／Ｌの量の三価クロム塩とを含む化成組成物。
【０１５４】
態様２．三価クロムと塩を形成するのに適したアニオンをさらに含む、態様１に記載の化成組成物。
【０１５５】
態様３．共抑制剤をさらに含む、態様１又は２に記載の化成組成物。
【０１５６】
態様４．共抑制剤と塩を形成するのに適したアニオンをさらに含む、態様３に記載の化成組成物。
【０１５７】
態様５．ｐＨが７未満である、前記態様のいずれかに記載の化成組成物。
【０１５８】
態様６．ｐＨが６より大きい、態様１〜４のいずれかに記載の化成組成物。
【０１５９】
態様７．ｐＨが７より大きい、態様１〜４のいずれかに記載の化成組成物。
【０１６０】
態様８．金属基材を処理するためのシステムであって、洗浄組成物と、前記態様のいずれかに記載の化成組成物とを含む、システム。
【０１６１】
態様９．洗浄組成物が、水酸化物源及び／又はリン酸源を含む、態様８に記載のシステム。
【０１６２】
態様１０．洗浄組成物が、７未満のｐＨを有する、態様８又は９に記載のシステム。
【０１６３】
態様１１．洗浄組成物が、７より大きいｐＨを有する、態様８〜１０のいずれかに記載のシステム。
【０１６４】
態様１２．洗浄組成物が、金属カチオン及び／又はアゾールを含む腐食防止剤をさらに含む、態様８〜１１のいずれかに記載のシステム。
【０１６５】
１３．
態様１３．金属カチオンが、希土類、ＩＡ族金属、ＩＩＡ族金属、ＩＩＩＢ族金属、及び／又はＩＶＢ族金属を含む、態様１２に記載のシステム。
【０１６６】
１４．
態様１４．アゾールが、２，５−ジメルカプト−１，３，４−チアジアゾール、１Ｈ−ベンゾトリアゾール、１Ｈ−１，２，３−トリアゾール、２−アミノ−５−メルカプト−１，３，４−チアジアゾール、及び／又は２−アミノ−１，３，４−チアジアゾールを含む、態様１２に記載のシステム。
【０１６７】
態様１５．洗浄組成物が脱酸素剤を含む、態様８〜１４のいずれかに記載のシステム。
【０１６８】
態様１６．化学的脱酸素剤及び／又は機械的脱酸素剤をさらに含む、態様８〜１５のいずれかに記載のシステム。
【０１６９】
態様１７．シーリング組成物をさらに含む、態様８〜１６のいずれかに記載のシステム。
【０１７０】
態様１８．シーリング組成物がリチウム源を含む、態様１７に記載のシステム。
【０１７１】
態様１９．リチウム源が、シーリング組成物の総重量に基づいて、５０ｐｐｍ〜３０，０００ｐｐｍ（化合物）の量でシーリング組成物中に存在するリチウム塩を含む、態様１８に記載のシステム。
【０１７２】
態様２０．シーリング組成物が、炭酸塩源、水酸化物源、又はそれらの組合せをさらに含む、態様１７〜１９のいずれかに記載のシステム。
【０１７３】
態様２１．シーリング組成物が、リチウム以外のＩＡ族金属の供給源、ＶＢ族金属の供給源、ＶＩＢ族金属の供給源、腐食防止剤、インジケータ化合物又はそれらの組合せをさらに含む、態様１７〜２０のいずれかに記載のシステム。
【０１７４】
態様２２．シーリング組成物のｐＨが９．５〜１２．５である、態様１７〜２１のいずれかに記載のシステム。
【０１７５】
態様２３．基材を処理する方法であって、
基材の表面の少なくとも一部を、洗浄組成物と接触させる工程と、
洗浄組成物と接触した表面の少なくとも一部を、態様１〜７のいずれかに記載の化成組成物と接触させる工程と
を含む方法。
【０１７６】
態様２４．態様８〜２２のいずれかに記載のシステムで基材が処理される、態様２３に記載の方法。
【０１７７】
態様２５．態様８〜２２のいずれかに記載のシステムで、好ましくは態様２３又は２４のいずれかに記載の方法で処理された基材。
【０１７８】
態様２６．基材がプライマー層及び／又はトップコート層をさらに含む、態様２５に記載の基材。
【０１７９】
本発明の特定の特徴は例示の目的で上記に記載されているが、添付の特許請求の範囲の範囲から逸脱することなく、本明細書に開示されるコーティング組成物、コーティング、及び方法の詳細の多数の変形がなされ得ることは、当業者には明らかであろう。
【０１８０】
以下の実施例は本発明を例示するものであり、本発明をそれらの詳細に限定するものとみなすべきではない。実施例中及び本明細書全体を通して、すべての部及び百分率は、他に指示がない限り重量による。
【実施例】
【０１８１】
例Ａの洗浄組成物は、表２に示す成分を用いて、撹拌プレートを用いて穏やかに撹拌しながらその成分を脱イオン水中に溶解することによって調製した。
【０１８２】
例Ｂのシーリング組成物は、表２に示す成分を用いて、撹拌プレートを用いて穏やかに撹拌しながら炭酸リチウムを脱イオン水中に溶解することによって調製した。
【０１８３】
例Ｃのシーリング組成物は、表２に示す成分を用いて、撹拌プレートを用いて穏やかに撹拌しながら炭酸リチウムを脱イオン水中に溶解することによって調製した。次に、２，５−ジメルカプト−１，３，４−チアジアゾール、次いでカテコールバイオレットを添加し、上記のように穏やかに撹拌しながら溶解した。
【表２】
2019525004.tif 000004
【０１８４】
例１〜７については、他に示さない限り、各々の浴は１２Ｌであった。
【０１８５】
［例１］
それぞれ３インチ×１０インチ×０．０３２インチの大きさの３つのアルミニウム２０２４Ｔ３裸基材（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、ＳＯＣＯＣＬＥＡＮ  Ａ３４３２（Ｓｏｃｏｍｏｒｅから市販されており、製造者の指示に従って調製した洗浄組成物）を含む浴に、５５℃で１０分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＯＣＯＳＵＲＦ  Ａｌ８５８〜Ａｌ８０６（Ｓｏｃｏｍｏｒｅから市販されており、製造者の指示に従って調製した脱酸素剤）を含む浴に、５０℃で５分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＯＣＯＳＵＲＦ  ＴＣＳ（Ｓｏｃｏｍｏｒｅから市販されており、製造者の指示に従って調製した三価クロム含有化成組成物）を含む浴に、撹拌せずに４０℃で５分間浸漬した。次いで、各パネルを脱イオン水で２分間スプレーリンスした後、直ちに脱イオン水リンスに２分間浸漬した。試験前に、パネルを周囲条件で一晩風乾した。
【０１８６】
［例２］
それぞれ３インチ×１０インチ×０．０３２インチの大きさの３つのアルミニウム２０２４Ｔ３裸基材（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、ＳＯＣＯＣＬＥＡＮ  Ａ３４３２（Ｓｏｃｏｍｏｒｅから市販されており、製造者の指示に従って調製した洗浄組成物）を含む浴に、５５℃で１０分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＯＣＯＳＵＲＦ  Ａｌ８５８〜Ａｌ８０６（Ｓｏｃｏｍｏｒｅから市販されており、製造者の指示に従って調製した脱酸素剤）を含む浴に、５０℃で５分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＯＣＯＳＵＲＦ  ＴＣＳ（Ｓｏｃｏｍｏｒｅから市販されており、製造者の指示に従って調製した三価クロム含有化成組成物）を含む浴に、撹拌せずに４０℃で５分間浸漬した。次いで、各パネルを脱イオン水で２分間スプレーリンスした後、直ちに脱イオン水リンスに２分間浸漬した。次いで、各パネルを、ＳＯＣＯＳＵＲＦ  ＰＡＣＳ（Ｓｏｃｏｍｏｒｅから市販されており、製造者の指示に従って調製した、Ｈ２Ｏ２を含有するシーリング組成物）を含む浴に、２５℃で５分間撹拌しながら、浸漬した。試験前に、パネルを周囲条件で一晩風乾した。
【０１８７】
［例３］
それぞれ３インチ×１０インチ×０．０３２インチの大きさの３つのアルミニウム２０２４Ｔ３裸基板（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、ＳＯＣＯＣＬＥＡＮ  Ａ３４３２（Ｓｏｃｏｍｏｒｅから市販されており、製造者の指示に従って調製した洗浄組成物）を含む浴に、５５℃で１０分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＯＣＯＳＵＲＦ  Ａｌ８５８〜Ａｌ８０６（Ｓｏｃｏｍｏｒｅから市販されており、製造者の指示に従って調製した脱酸素剤）を含む浴に、５０℃で５分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＯＣＯＳＵＲＦ  ＴＣＳ（Ｓｏｃｏｍｏｒｅから市販されており、製造者の指示に従って調製した三価クロム含有化成組成物）を含む浴に、撹拌せずに４０℃で５分間浸漬した。次いで、各パネルを脱イオン水で２分間スプレーリンスした後、直ちに脱イオン水リンスに２分間浸漬した。次いで、各パネルを、例Ｂのシーリング組成物を含む浴に、撹拌せずに周囲温度で２分間、浸漬した。試験前に、パネルを周囲条件で一晩風乾した。
【０１８８】
［例４］
それぞれ３インチ×１０インチ×０．０３２インチの大きさの３つのアルミニウム２０２４Ｔ３裸基板（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、ＳＯＣＯＣＬＥＡＮ  Ａ３４３２（Ｓｏｃｏｍｏｒｅから市販されており、製造者の指示に従って調製した洗浄組成物）を含む浴に、５５℃で１０分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＯＣＯＳＵＲＦ  Ａｌ８５８〜Ａｌ８０６（Ｓｏｃｏｍｏｒｅから市販されており、製造者の指示に従って調製した脱酸素剤）を含む浴に、５０℃で５分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＯＣＯＳＵＲＦ  ＴＣＳ（Ｓｏｃｏｍｏｒｅから市販されており、製造者の指示に従って調製した三価クロム含有化成組成物）を含む浴に、撹拌せずに４０℃で５分間浸漬した。次いで、各パネルを脱イオン水で２分間スプレーリンスした後、直ちに脱イオン水リンスに２分間浸漬した。次いで、各パネルを、例Ｃのシーリング組成物を含む浴に、撹拌せずに周囲温度で２分間、浸漬した。試験前に、パネルを周囲条件で一晩風乾した。
【０１８９】
［例５］
それぞれ３インチ×１０インチ×０．０３２インチの大きさの３つのアルミニウム２０２４Ｔ３裸基板（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、例Ａの洗浄組成物を含む浴に、周囲温度で４．５分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＯＣＯＳＵＲＦ  ＴＣＳ（Ｓｏｃｏｍｏｒｅから市販されており、製造者の指示に従って調製した三価クロム含有化成組成物）を含む浴に、撹拌せずに４０℃で５分間浸漬した。次いで、各パネルを脱イオン水で２分間スプレーリンスした後、直ちに脱イオン水リンスに２分間浸漬した。次いで、各パネルを、例Ｂのシーリング組成物を含む浴に、撹拌せずに周囲温度で２分間撹拌しながら、浸漬した。
【０１９０】
試験前に、パネルを周囲条件で一晩風乾した。
【０１９１】
［例６］
それぞれ３インチ×１０インチ×０．０３２インチの大きさの３つのアルミニウム２０２４Ｔ３裸基板（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、例Ａの洗浄組成物を含む浴に、周囲温度で４．５分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＯＣＯＳＵＲＦ  ＴＣＳ（Ｓｏｃｏｍｏｒｅから市販されており、製造者の指示に従って調製した三価クロム含有化成組成物）を含む浴に、撹拌せずに４０℃で５分間浸漬した。次いで、各パネルを脱イオン水で２分間スプレーリンスした後、直ちに脱イオン水リンスに２分間浸漬した。次いで、各パネルを、例Ｃのシーリング組成物を含む浴に、撹拌せずに周囲温度で２分間撹拌しながら、浸漬した。
【０１９２】
試験前に、パネルを周囲条件で一晩風乾した。
【０１９３】
［例７］
それぞれ３インチ×１０インチ×０．０３２インチの大きさの３つのアルミニウム２０２４Ｔ３裸基板（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、例Ａの洗浄組成物を含む浴に、周囲温度で４．５分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＯＣＯＳＵＲＦ  ＴＣＳ（Ｓｏｃｏｍｏｒｅから市販されており、製造者の指示に従って調製した三価クロム含有化成組成物）を含む浴に、撹拌せずに４０℃で５分間浸漬した。次いで、各パネルを脱イオン水で２分間スプレーリンスした後、直ちに脱イオン水リンスに２分間浸漬した。試験前に、パネルを周囲条件で一晩風乾した。
【０１９４】
［例８］
３インチ×１０インチ×０．０３２インチの大きさの１つのアルミニウム２０２４Ｔ３裸基板をメチルエチルケトン（１００％）及び使い捨て布で手拭きし、化学洗浄の前に風乾した。パネルを、Ｒｉｄｏｌｅｎｅ  ２９８（Ｈｅｎｋｅｌ  Ａｇ＆Ｃｏ．から市販されており、製造者の指示に従って、水道水９部に対して濃縮液１部で、ｖ／ｖで調製した）の洗浄剤溶液を含む５ガロンの浴に、５５℃で２分間穏やかに撹拌しながら、浸漬した。次いで、パネルを、水道水リンスに、周囲温度で1分間穏やかに撹拌しながら浸漬した後、水道水リンスを１０秒間カスケードした。パネルを、Ｔｕｒｃｏ脱酸素剤６／１６（Ｈｅｎｋｅｌ  Ａｇ＆Ｃｏ．から市販されており、製造者の指示に従って、水道水８５部に対して硝酸を１０分、６／１６を５部で、ｖ／ｖで調製した）の脱酸素溶液を含む５ガロンの浴に、周囲温度で２．５分間、浸漬し、続いて水道水に周囲温度で１分間浸漬して穏やかに撹拌した後、リンスを１０秒間カスケードした。次いで、パネルを、Ａｌｏｄｉｎｅ１２００（Ｈｅｎｋｅｌ  Ａｇ＆Ｃｏ．から市販されており、製造者の指示に従って調製した六価クロム含有化成組成物）を含む浴に、撹拌せずに周囲温度で２．５分間、浸漬した。化成組成物浴中に浸漬した後、パネルを、脱イオン水中で穏やかに撹拌しながら周囲温度で１分間浸漬すすぎを行い、続いて脱イオン水を１０秒間カスケードした。
試験前に、パネルを周囲条件で一晩風乾した。
【０１９５】
＜中性塩スプレー試験＞
パネルを、ＡＳＴＭＢ１１７に従って操作した中性塩スプレーキャビネット内に７日間暴露した。腐食性能を、ＭＩＬ−Ｃ−５５４１に従って評価した。ここでは、縁部近くのピット、引っ掻き傷、金属欠陥、又は加工クランプ保持領域を省略した／数えなかった。データを表３に報告する。例１〜例７では、報告されたピットの数は、３つのパネルの平均である。例８では、報告されたピットの数は、単一のパネルに対するものである。
【表３】
2019525004.tif 000005
【表４】
2019525004.tif 000006
【０１９６】
［例９］
それぞれ３インチ×１０インチ×０．０３２インチの大きさの３つのアルミニウム２０２４Ｔ３裸基板（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、ＳＯＣＯＣＬＥＡＮ  Ａ３４３２（Ｓｏｃｏｍｏｒｅから市販されており、製造者の指示に従って調製した洗浄組成物）を含む浴に、５５℃で１０分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＯＣＯＳＵＲＦ  Ａｌ８５８〜Ａｌ８０６（Ｓｏｃｏｍｏｒｅから市販されており、製造者の指示に従って調製した脱酸素剤）を含む浴に、３０℃で６分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＵＲＴＥＣ  ６５０（Ｓｕｒｔｅｃから市販されており、製造者の指示に従って調製した三価クロム含有化成組成物）を含む浴に、撹拌せずに２７℃で５分間浸漬した。次いで、各パネルを脱イオン水で２分間浸漬リンスした後、直ちに脱イオン水リンスに２分間浸漬した。試験前に、パネルを周囲条件で一晩風乾した。
【０１９７】
［例１０］
それぞれ３インチ×１０インチ×０．０３２インチの大きさの３つのアルミニウム２０２４Ｔ３裸基板（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、ＳＯＣＯＣＬＥＡＮ  Ａ３４３２（Ｓｏｃｏｍｏｒｅから市販されており、製造者の指示に従って調製した洗浄組成物）を含む浴に、５５℃で１０分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＯＣＯＳＵＲＦ  Ａｌ８５８〜Ａｌ８０６（Ｓｏｃｏｍｏｒｅから市販されており、製造者の指示に従って調製した脱酸素剤）を含む浴に、３０℃で６分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＵＲＴＥＣ  ６５０（Ｓｕｒｔｅｃから市販されており、製造者の指示に従って調製した三価クロム含有化成組成物）を含む浴に、撹拌せずに３０℃で５分間浸漬した。次いで、各パネルを脱イオン水で２分間浸漬リンスした後、直ちにＳＯＣＯＳＵＲＦ  ＰＡＣＳ（Ｓｏｃｏｍｏｒｅから市販されており、製造者の指示に従って調製した、Ｈ２Ｏ２を含有するシーリング組成物）を含む浴に、３０℃で５分間撹拌しながら、浸漬した。
試験前に、パネルを周囲条件で一晩風乾した。
【０１９８】
［例１１］
それぞれ３インチ×１０インチ×０．０３２インチの大きさの３つのアルミニウム２０２４Ｔ３裸基板（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、ＳＯＣＯＣＬＥＡＮ  Ａ３４３２（Ｓｏｃｏｍｏｒｅから市販されており、製造者の指示に従って調製した洗浄組成物）を含む浴に、５５℃で１０分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＯＣＯＳＵＲＦ  Ａｌ８５８〜Ａｌ８０６（Ｓｏｃｏｍｏｒｅから市販されており、製造者の指示に従って調製した脱酸素剤）を含む浴に、３０℃で６分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＵＲＴＥＣ  ６５０（Ｓｕｒｔｅｃから市販されており、製造者の指示に従って調製した三価クロム含有化成組成物）を含む浴に、撹拌せずに３０℃で５分間浸漬した。次いで、各パネルを脱イオン水で２分間浸漬リンスした後、直ちに例Ｂのシーリング組成物を含む浴に、撹拌せずに周囲温度で１分間、浸漬した。試験前に、パネルを周囲条件で一晩風乾した。
【０１９９】
［例１２］
それぞれ３インチ×１０インチ×０．０３２インチの大きさの３つのアルミニウム２０２４Ｔ３裸基板（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、例Ａの洗浄組成物を含む浴に、周囲温度で１分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＵＲＴＥＣ  ６５０（Ｓｕｒｔｅｃから市販されており、製造者の指示に従って調製した三価クロム含有化成組成物）を含む浴に、撹拌せずに３０℃で６分間浸漬した。次いで、各パネルを脱イオン水で２分間浸漬リンスした後、直ちに脱イオン水リンス中で２回目の浸漬を２分間行った。試験前に、パネルを周囲条件で一晩風乾した。
【０２００】
［例１３］
それぞれ３インチ×１０インチ×０．０３２インチの大きさの３つのアルミニウム２０２４Ｔ３裸基板（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、例Ａの洗浄組成物を含む浴に、周囲温度で３分間撹拌しながら、浸漬した。
次いで、各パネルを脱イオン水で３０秒間スプレーリンスした後、直ちに脱イオン水リンスに２分間浸漬した。浸漬リンスの後、各パネルを、ＳＵＲＴＥＣ  ６５０（Ｓｕｒｔｅｃから市販されており、製造者の指示に従って調製した三価クロム含有化成組成物）を含む浴に、撹拌せずに３０℃で６分間浸漬した。次いで、各パネルを脱イオン水で２分間浸漬リンスした後、直ちに脱イオン水リンス中で２回目の浸漬を２分間行った。試験前に、パネルを周囲条件で一晩風乾した。
【０２０１】
［例１４］
それぞれ３インチ×１０インチ×０．０３２インチの大きさの３つのアルミニウム２０２４Ｔ３裸基板（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、例Ａの洗浄組成物を含む浴に、周囲温度で６分間撹拌しながら、浸漬した。
次いで、各パネルを脱イオン水で３０秒間スプレーリンスした後、直ちに脱イオン水リンスに２分間浸漬した。浸漬リンスの後、各パネルを、ＳＵＲＴＥＣ  ６５０（Ｓｕｒｔｅｃから市販されており、製造者の指示に従って調製した三価クロム含有化成組成物）を含む浴に、撹拌せずに３０℃で６分間浸漬した。次いで、各パネルを脱イオン水で２分間浸漬リンスした後、直ちに脱イオン水リンス中で２回目の浸漬を２分間行った。試験前に、パネルを周囲条件で一晩風乾した。
【０２０２】
［例１５］
それぞれ３インチ×１０インチ×０．０３２インチの大きさの３つのアルミニウム２０２４Ｔ３裸基板（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、ＳＯＣＯＣＬＥＡＮ  Ａ３４３２（Ｓｏｃｏｍｏｒｅから市販されており、製造者の指示に従って調製した洗浄組成物）を含む浴に、５５℃で１０分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＭＵＴＧＯ（Ｈｅｎｋｅｌから市販されており、製造者の指示に従って調製した脱酸素剤）を含む浴に、２７℃で１分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＵＲＴＥＣ  ６５０（Ｓｕｒｔｅｃから市販されており、製造者の指示に従って調製した三価クロム含有化成組成物）を含む浴に、撹拌せずに２７℃で５分間浸漬した。次いで、各パネルを脱イオン水で２分間浸漬リンスした後、直ちに第２の脱イオン水リンス中で浸漬を２分間行った。試験前に、パネルを周囲条件で一晩風乾した。
【０２０３】
［例１６］
それぞれ３インチ×１０インチ×０．０３２インチの大きさの３つのアルミニウム２０２４Ｔ３裸基板（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、ＳＯＣＯＣＬＥＡＮ  Ａ３４３２（Ｓｏｃｏｍｏｒｅから市販されており、製造者の指示に従って調製した洗浄組成物）を含む浴に、５５℃で１０分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＭＵＴＧＯ（Ｈｅｎｋｅｌから市販されており、製造者の指示に従って調製した脱酸素剤）を含む浴に、２７℃で１分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＵＲＴＥＣ  ６５０（Ｓｕｒｔｅｃから市販されており、製造者の指示に従って調製した三価クロム含有化成組成物）を含む浴に、撹拌せずに３０℃で５分間浸漬した。次いで、各パネルを脱イオン水で２分間浸漬リンスした後、直ちにＳＯＣＯＳＵＲＦ  ＰＡＣＳ（Ｓｏｃｏｍｏｒｅから市販されており、製造者の指示に従って調製した、Ｈ２Ｏ２を含有するシーリング組成物）を含む浴に、３０℃で５分間撹拌しながら、浸漬した。
試験前に、パネルを周囲条件で一晩風乾した。
【０２０４】
［例１７］
それぞれ３インチ×１０インチ×０．０３２インチの大きさの３つのアルミニウム２０２４Ｔ３裸基板（Ｐｒｉｏｒｉｔｙ  Ｍｅｔａｌｓ、Ｏｒａｎｇｅ  Ｃｏｕｎｔｙ、ＣＡ）をメチルエチルケトン（１００％）及び使い捨て布で手拭きし、化学洗浄の前に風乾した。各パネルを、ＳＯＣＯＣＬＥＡＮ  Ａ３４３２（Ｓｏｃｏｍｏｒｅから市販されており、製造者の指示に従って調製した洗浄組成物）を含む浴に、５５℃で１０分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＭＵＴＧＯ（Ｈｅｎｋｅｌから市販されており、製造者の指示に従って調製した脱酸素剤）を含む浴に、２７℃で１分間撹拌しながら、浸漬した。次いで、各パネルを脱イオン水で３０秒間スプレーリンスした後、直ちに脱イオン水リンスに２分間浸漬した。浸漬リンスの後、各パネルを、ＳＵＲＴＥＣ  ６５０（Ｓｕｒｔｅｃから市販されており、製造者の指示に従って調製した三価クロム含有化成組成物）を含む浴に、撹拌せずに３０℃で５分間浸漬した。次いで、各パネルを脱イオン水で２分間浸漬リンスした後、直ちに例Ｂのシーリング組成物を含む浴に、撹拌せずに周囲温度で１分間、浸漬した。試験前に、パネルを周囲条件で一晩風乾した。
【図１】
2019525004.tif 000007
【国際調査報告】
2019525004.tif 000008
2019525004.tif 000009